(57)【特許請求の範囲】
【請求項１】
ディスコティック液晶の配向形態を固定化せしめたディスコティック液晶性材料より形成される単層のフィルムであり、かつ該配向形態がフィルム上面界面近傍のディスコティック液晶のダイレクターとフィルムの平面とのなす角度と、フィルム下面界面近傍のディスコティック液晶のダイレクターとフィルム平面とのなす角度とが異なるハイブリッド配向であるフィルムを補償フィルムとして組み込んだことを特徴とするＴＮ型液晶セルと互いに透過軸が直交した１対の偏光板を備えた複屈折モードかつノーマリーホワイトモードの液晶表示装置。
【請求項２】
該ハイブリッド配向が、ディスコティック液晶のダイレクターがフィルムの一方の面においては、フィルム平面と６０度以上、９０度以下の角度をなしており、フィルムの他の面においては、０度以上、５０度以下の角度をなすハイブリッド配向であることを特徴とする請求項１に記載の液晶表示装置。
【請求項３】
該補償フィルムが基板を備えており、基板側のフィルム界面近傍のディスコティック液晶のダイレクターとフィルム平面との成す角度が０度以上５０度以下であることを特徴とする請求項１または２記載の液晶表示装置。
【請求項４】
該補償フィルムがディスコティック液晶の配向制御能を実質的に持たない基板を備えていることを特徴とする請求項１〜３のいずれか１項記載の液晶表示装置。
【請求項５】
該補償フィルムが配向膜を有しない基板を備えていることを特徴とする請求項１〜４のいずれか１項記載の液晶表示装置。
【発明の詳細な説明】
【０００１】
【発明の属する技術分野】
本発明は、ディスコティック液晶の配向形態を固定化した液晶表示素子用補償フィルムを組み込んだ液晶表示装置に関する。
【０００２】
【従来の技術】
ＴＮ液晶配向を利用したディスプレーは、ノートパソコン、携帯用電子機器、携帯用テレビなどのディスプレーとして広く普及している。ＴＮ液晶ディスプレーは通常旋光モードで用いられる。これは、偏光板の透過軸と液晶セルの基板の配向処理方向とを平行または直角とするモードであり、正面からみたとき非常に質の高い表示が得られる。ただし、斜めからみたとき表示品位が低下するという視野角の問題がある。特に、黒表示時の液晶のミッドプレーンダイレクターの方向に沿って斜めからみたとき、全ての表示が黒くなってしまういわゆる黒つぶれは大きな問題である。
【０００３】
一方、複屈折モードは偏光板の透過軸と液晶セルの配向処理方向とを平行でもなく、直角でもないように設置するモードである。このモードでは、黒つぶれは起こりにくいものの、斜めからみたときのコントラスト比の低下は旋光モードよりも激しい。また正面でのコントラスト比は通常、わずかではあるが旋光モードに比べ劣っている。
こういった理由から、ＴＮ液晶ディスプレーを複屈折モードで使用することはほとんど無い。しかしながら黒つぶれが起こりにくいことは大きな利点であり、視角によるコントラスト比の低下を改善することができれば、通常の旋光モードよりも視角特性の良い表示を得ることが可能であると考えられる。
しかしながら従来、複屈折モードのＴＮ液晶ディスプレーに対し視野角補償を行おうという試みはほとんどなされてこなかった。
【０００４】
【発明が解決しようとする課題】
本発明は、上記課題を解決するものであり、複屈折モードかつノーマリーホワイトモードで駆動されるＴＮ液晶ディスプレーの補償板として、従来にない視野角拡大を図ることが可能な補償フィルム、詳しくはディスコティック液晶の配向形態を固定化して成る補償フィルムを組み込んだ液晶表示装置を提供するものである。
【０００５】
【課題を解決するための手段】
すなわち本発明の第１は、ディスコティック液晶の配向形態を固定化せしめたディスコティック液晶性材料より形成される単層のフィルムであり、かつ該配向形態がフィルム上面界面近傍のディスコティック液晶のダイレクターとフィルム平面とのなす角度と、フィルム下面界面近傍のディスコティック液晶のダイレクターとフィルムの平面とのなす角度とが異なるハイブリッド配向である補償フィルムを組み込んだＴＮ型液晶セルと互いに透過軸が直交した１対の偏光板を備えた複屈折モードかつノーマリーホワイトモードの液晶表示装置に関する。
【０００６】
また本発明の第２は、該ハイブリッド配向が、ディスコティック液晶のダイレクターがフィルムの一方の面においては、フィルム平面と６０度以上、９０度以下の角度をなしており、フィルムの他の面においては、０度以上、５０度以下の角度をなすハイブリッド配向であることを特徴とする上記記載の液晶表示装置に関する。
本発明の第３は、補償フィルムが基板を備えており、基板側のフィルム界面近傍のディスコティック液晶のダイレクターとフィルム平面との成す角度が０度以上５０度以下であることを特徴とする上記の液晶表示装置に関する。
本発明の第４は、補償フィルムがディスコティック液晶の配向制御能を実質的に持たない基板を備えていることを特徴とする上記の液晶表示装置に関する。
本発明の第５は、補償フィルムが配向膜を有しない基板を備えていることを特徴とする上記の液晶表示装置に関する。
【０００７】
以下、本発明についてさらに詳しく説明する。
本発明の補償フィルムは、複屈折モードかつノーマリーホワイトモードで駆動されるＴＮ液晶ディスプレーの視野角依存性を大幅に改良するものである。まず、補償の対象となるＴＮ液晶ディスプレーについて説明する。
ＴＮ液晶ディスプレーは駆動方式で分類すれば、単純マトリクス方式、ＴＦＴ（Ｔｈｉｎ  Ｆｉｌｍ  Ｔｒａｎｓｉｓｔｏｒ）電極やＭＩＭ（Ｍｅｔａｌ  Ｉｎｓｕｌａｔｏｒ  Ｍｅｔａｌ，あるいはＴＦＤ＝Ｔｈｉｎ  Ｆｉｌｍ  Ｄｉｏｄｅ）電極を用いるアクティブマトリクス方式などのように細分できる。本発明の補償板はいずれの駆動方式に対しても効果を有する。
【０００８】
用いる液晶セルは、ねじれ角が７０度から１１０度の範囲にあるものであり、最も一般的なＴＮ液晶ディスプレーでは、ねじれ角はほぼ９０度となっている。セルの電圧無印可時のリターデーションは、通常２００ｎｍから１２００ｎｍの範囲であり、好ましくは４００ｎｍから６００ｎｍであり、中でも４９０ｎｍ付近のリターデーション値が最も好ましい。
上下の偏光板は、ノーマリーホワイトモードで駆動されるため、透過軸は互いにほぼ直交している。すなわち、二枚の偏光板の透過軸のなす角は通常９０度±２０度、より好ましくは９０度±１０度、特に好ましいのは９０度の場合である。また本発明のように複屈折モードで使用する時は、液晶セルの基板界面での配向規制方向と偏光板の透過軸方向とは、平行でもなく、直交でもない。両者のなす角度の絶対値を０から９０度の鋭角で示せば、通常２０度から７０度の範囲、より好ましくは３５度から５５度、特に好ましいのは４０度から５０度の範囲である。なお液晶セルの配向方向の規制は、通常、セル基板表面にポリイミドやポリビニルアルコール等の有機薄膜を形成した後、ラビング処理を行うことによって達成できる。
【０００９】
尚、公知の技術である、駆動電極を細分化した画素分割方式、液晶のプレチルト方向を二方向または多方向に分割したデュアルドメイン方式やマルチドメイン方式は、液晶ディスプレーの視野角拡大を液晶セル側から行おうという試みで考えられたものである。このような視野角が、ある程度改善された液晶ディスプレーに対しても本発明の補償フィルムは、有効に作用し、更なる視野角拡大が可能となる。
上記の如き液晶ディスプレーに対し、優れた補償効果を与えうる本発明の補償フィルムは、ディスコティック液晶性材料から成り、該液晶の配向形態を固定化して形成される。
【００１０】
一般にディスコティック液晶は、平面性の高い円盤状の形をしたメソゲンを有する分子により発現される液晶である。ディスコティック液晶の特徴は、液晶層中の極微小領域における屈折率が負の一軸性を有することである。図１のように、ある平面内での屈折率が等しく（ｎｏとする）、その平面に垂直な方向がダイレクター（液晶の局所的な配向方向を表す単位ベクトル）であり、該ダイレクター方向の屈折率をｎｅとしたとき、ｎｏ＞ｎｅとなっている。こういった微小領域におけるダイレクターが液晶層中でどのように配列するかで、得られる構造体の屈折率特性、ひいては光学特性が決定される。該ダイレクターの方向（角度）が、液晶層全体にわたって同一方向を向いている場合、その向きが液晶層全体の光軸となる。
通常、液晶層全体にわたってダイレクターが同一方向を向いている場合、負の一軸性の液晶層となり、従来の方法でディスコティック液晶を均一配向した場合には、通常、図２（ａ），（ｂ）の配向を形成する。図２の（ａ）は、液晶層に存在するディスコティック液晶のダイレクターが全て基板法線にあることからホメオトロピック配向と呼ばれる。この配向を形成した液晶層の光軸は基板法線方向に存在することとなる。また（ｂ）は、液晶層に存在する全てのディスコティック液晶のダイレクターが基板法線から一定角度傾いたチルト配向であり、この液晶層全体の光軸は、ダイレクターが傾いた方向（チルト角方向）に存在することになる。
【００１１】
本発明の補償フィルムは、前記のようなホメオトロピック配向やチルト配向、また該配向形態に基づく負の一軸性構造とは全く異なるものであり、フィルム全体としての光軸が存在せず、ディスコティック液晶のダイレクターとフィルム平面とのなす角度がフィルム上面界面近傍と下面界面近傍とで異なった単層フィルムである。具体的には、フィルムの膜厚方向の各部分において該ダイレクターとフィルム平面とのなす角度が異なった配向を形成している。また本補償フィルムにおいては、該ダイレクターのフィルム平面への投影ベクトルの方向（ダイレクター方位）が液晶層全体、すなわち補償フィルム全体にわたってほぼ一方向である。したがって本発明の補償フィルムは、該ダイレクターの角度がフィルム上面界面近傍と下面界面近傍とで異なり、またダイレクター方位が一方向ということから、図２の（ｃ）の如くディスコティック液晶の該ダイレクターとフィルム平面とのなす角度が、該フィルムの膜厚方向でほぼ連続的な変化をした特異な配向形態を形成しているものと推察される。
棒状のネマティック液晶では、このような厚さ方向でダイレクターの角度が連続的に変化したものをハイブリッド配向と呼ぶことから、本発明の補償フィルムの配向形態もハイブリッド配向と呼ぶことにする。
【００１２】
本発明において、ハイブリッド配向のフィルムの膜厚方向における角度範囲は、ディスコティック液晶のダイレクターとフィルム平面とのなす最小の角度の絶対値、すなわちディスコティック液晶のダイレクターとフィルム平面における法線とがなす鈍角側ではない角度（０度以上９０度以下の範囲となる角度）をａ度とした際に、〔９０度−ａ度〕により求められる角度が、フィルムの上面界面近傍または下面界面近傍の一方においては、通常６０度以上９０度以下の角度をなし、当該面の反対面においては、通常０度以上５０度以下である。好ましくは一方の角度の絶対値が８０度以上９０度以下、他方の角度の絶対値が０度以上３０度以下である。
なお界面近傍とは、フィルムの表面から膜厚方向に向かって該膜厚の１〜５％程度の深さを意味するものである。
【００１３】
本発明の補償フィルムは、上述のように少なくともディスコティック液晶のダイレクターとフィルム平面とのなす角度がフィルムの上面界面近傍と下面界面近傍とで異なったハイブリッド配向を形成しているためにダイレクターが厚み方向で異なる方向を向いており、フィルムという構造体として見た場合、もはや光軸は存在せず一軸性は失われている。このような、液晶の配向形態中を光が通過する際、従来得られなかった複雑な複屈折挙動を観察することができる。
【００１４】
次に、本発明に用いるディスコティック液晶性材料について説明する。該材料は、ディスコティック液晶性化合物単独、または、少なくとも１種の該液晶性化合物を含有する組成物からなる。
ディスコティック液晶はＣ．Ｄｅｓｔｒａｄｅらにより、その分子の配向秩序によってＮD 相（ｄｉｓｃｏｔｉｃ  ｎｅｍａｔｉｃ  ｐｈａｓｅ），Ｄho相（ｈｅｘａｇｏｎａｌ  ｏｒｄｅｒｅｄ  ｃｏｌｕｍｎａｒ  ｐｈａｓｅ），Ｄhd相（ｈｅｘａｇｏｎａｌ  ｄｉｓｏｒｄｅｒｅｄ  ｃｏｌｕｍｎａｒ  ｐｈａｓｅ），Ｄrd相（ｒｅｃｔａｎｇｕｌａｒ  ｄｉｓｏｒｄｅｒｅｄ  ｃｏｌｕｍｎａｒ  ｐｈａｓｅ），Ｄob相（ｏｂｌｉｑｕｅ  ｃｏｌｕｍｎａｒ  ｐｈａｓｅ）のように分類されている（Ｃ．Ｄｅｓｔｒａｄｅ  ｅｔ  ａｌ．Ｍｏｌ．Ｃｒｙｓｔ．Ｌｉｑ．Ｃｒｙｓｔ．１０６，１２１（１９８４））。本発明において、これらの分子の配向秩序は特に限定はされないが、配向の容易さの観点から、配向秩序の最も低いＮD 相を少なくとも有する材料が好ましく、特に好ましいのはＮD 相のみを唯一液晶相として有するものである。
【００１５】
本発明に用いられるディスコティック液晶性材料は、その液晶状態における配向形態を損なうことなく固定化するために、固定化時に液晶相から結晶相への転移が起こらないものが好ましい。またフィルムを形成した際、使用条件下で配向形態が保たれ、且つ、固体と同様に取扱いができるものが望ましい。さらに、本発明でいう固定化した、という状態は、液晶構造がアモルファスなガラス状態で凍結された状態が最も典型的、且つ好ましい態様ではあるが、それだけには限定されず、本発明の補償フィルムの使用条件下、具体的には、通常０℃から５０℃、より過酷な条件下では−３０℃から７０℃の温度範囲において、該フィルムに流動性が無く、また外場や外力によって配向形態に変化を生じさせることなく、固定化された配向形態を安定に保ち続けることができる状態を指すものである。以上のことより、本発明に用いられるディスコティック液晶性材料としては、以下のいずれかの性質を持つものが好ましい。
【００１６】
▲１▼  液晶状態より低温域にガラス相のみを有し、結晶相を持たない。液晶状態より温度を下げていくとガラス状態で固定化される。
▲２▼  液晶状態より低温域に結晶相を有し、さらに結晶相より低温域にガラス相を有するものであって、液晶状態から温度を下げたとき、結晶相が出現せず（結晶相が過冷却する場合、または昇温時のみに結晶化を起こすモノトロピックな場合）、液晶状態より温度を下げていくとガラス状態で固定化される。
▲３▼  液晶状態より低温域に結晶相を有するが、さらに低温域においては、明瞭なガラス転移を示さないものであって、液晶状態から温度を下げたとき、結晶相が出現しない（結晶相が過冷却する場合、または昇温時のみに結晶化を起こすモノトロピックな場合）。この場合、融点（固定化した後、再度高温に加熱したときに観測される）よりさらに低い温度では、分子の流動性が極めて制限された状況にある、実用上固体の材料と見なせる。
▲４▼  液晶状態より低温域で、昇温過程および降温過程においても明瞭な結晶への転移もガラス状態への転移も観測されないが、液晶状態における配向形態を固定化した際、本フィルムの使用温度範囲内で流動性が全く無く、且つ、ズリなどの外力や外場を加えても配向形態が変化しない。
【００１７】
上記のうち、より好ましいものは▲１▼および▲２▼のいずれかの場合であり、最も好ましいのは▲１▼の性質を持ったものを用いる場合である。尚、▲３▼および▲４▼のいずれの場合でも実用上差し支えなく用いることができるが、フィルムの使用条件下で配向の乱れが起こる可能性がないことを注意深く確かめる必要性がある。具体的には、通常０℃から５０℃の温度範囲において、例えばズリなどを強制的に加え、配向形態に乱れが生じなければ特に問題はない。ズリなどによって配向形態に乱れが生じた場合、本来の光学性能は失われ、その後如何なる処理を施しても元の配向形態に戻すことは困難であり、実際の使用において大きな問題となる。
【００１８】
本発明に用いるディスコティック液晶性材料は、上記のいずれかの性質を持つと同時に、均一な欠陥のない配向のために、良好なドメイン合一性を示すものが望ましい。ドメインの合一性が悪い場合には、得られる構造がポリドメインとなり、ドメイン同士の境界に配向欠陥が生じ、光を散乱するようになる。また、フィルムの透過率低下にもつながるので望ましくない。
次に、該液晶性材料と成りうるディスコティック液晶性化合物について説明する。該化合物の具体的な構造は、主にディスコティック液晶相を発現させるのに必須の円盤状の中心部分（ディスコゲン）と、液晶相を安定化するために必要な置換基とで構成される。該置換基は、一官能性のものが好ましく用いられるが、二官能性のものを用いてディスコゲン同士を一部連結させ、オリゴマー化またはポリマー化させたりして得られる化合物でも本発明の材料として好ましく用いることができる。
以下、具体的に本発明に用いることができるディスコティック液晶性化合物の分子構造を示す。
【００１９】
【化１】
0003717232.tif 000002
Ｒ1 ，Ｒ2 ，Ｒ3 は以下の群より選ばれる同一もしくは異なる、一官能性もしくは二官能性の置換基。
一官能性の置換基としては、
【００２０】
【化２】
0003717232.tif 000003
ただし、Ｃn Ｈ2n+1は直鎖もしくは分岐のアルキル基で、ｎは１以上１８以下の整数、より好ましくは３以上１４以下の整数。Ｘ１〜Ｘ８は、それぞれ独立してＨ−、Ｆ−、Ｃｌ−、Ｂｒ−、Ｃ1 Ｈ21+1−、Ｃ1 Ｈ21+1Ｏ−、Ｃ6 Ｈ5 −、Ｃ6 Ｈ5 ＣＯ−、Ｃ6 Ｈ5 Ｏ−のいずれかを意味する。ここでＣ1 Ｈ21+1は、直鎖もしくは分岐のアルキル基で、１は１以上１８以下の整数、好ましくは１以上１０以下の整数。Ｃm Ｈ2mは直鎖もしくは分岐のアルキレン基で、ｍは１以上１６以下の整数、より好ましくは２以上１０以下の整数。
二官能性の置換基としては、
【００２１】
【化３】
0003717232.tif 000004
ただし、Ｃm Ｈ2mは直鎖もしくは分岐のアルキレン鎖で、ｍは２以上１６以下の整数、より好ましくは４以上１２以下の整数。
具体的な構造を例示すれば、
【００２２】
【化４】
0003717232.tif 000005
ただしｐ，ｑおよびｒは、１以上１８以下の整数、より好ましくは３以上１４以下の整数。
【００２３】
【化５】
0003717232.tif 000006
ただしｐおよびｑは、１以上１８以下の整数、より好ましくは３以上１４以下の整数。Ｘ１、Ｘ２およびＸ３は、それぞれ独立してＨ−、Ｆ−、Ｃｌ−、Ｂｒ−、Ｃ1 Ｈ21+1−、Ｃ1 Ｈ21+1Ｏ−、Ｃ6 Ｈ5 −、Ｃ6 Ｈ5 ＣＯ−、Ｃ6 Ｈ5 Ｏ−のいずれかを意味する。ここでＣ1 Ｈ21+1は、直鎖もしくは分岐のアルキル基で、１は１以上１８以下の整数、好ましくは１以上１０以下の整数。
【００２４】
【化６】
0003717232.tif 000007
ただしｐは、１以上１８以下の整数、より好ましくは３以上１４以下の整数。Ｘ１、Ｘ２、Ｘ３、Ｘ４、Ｘ５およびＸ６は、それぞれ独立してＨ−、Ｆ−、Ｃｌ−、Ｂｒ−、Ｃ1 Ｈ21+1−、Ｃ1 Ｈ21+1Ｏ−、Ｃ6 Ｈ5 −、Ｃ6 Ｈ5 ＣＯ−、Ｃ6 Ｈ5 Ｏ−のいずれかを意味する。ここでＣ1 Ｈ21+1は、直鎖もしくは分岐のアルキル基で、１は１以上１８以下の整数、好ましくは１以上１０以下の整数。
【００２５】
【化７】
0003717232.tif 000008
ただしＸ１、Ｘ２、Ｘ３、Ｘ４、Ｘ５、Ｘ６、Ｘ７、Ｘ８およびＸ９は、それぞれ独立してＨ−、Ｆ−、Ｃｌ−、Ｂｒ−、Ｃ1 Ｈ21+1−、Ｃ1 Ｈ21+1Ｏ−、Ｃ6 Ｈ5 −、Ｃ6 Ｈ5 ＣＯ−、Ｃ6 Ｈ5 Ｏ−のいずれかを意味する。ここでＣ1 Ｈ21+1は、直鎖もしくは分岐のアルキル基で、１は１以上１８以下の整数、好ましくは１以上１０以下の整数。
【００２６】
【化８】
0003717232.tif 000009
ただしｐ，ｑおよびｒは、１以上１８以下の整数、より好ましくは３以上１４以下の整数。
【００２７】
【化９】
0003717232.tif 000010
ただしｐおよびｑは、１以上１８以下の整数、より好ましくは３以上１４以下の整数。Ｘ１、Ｘ２およびＸ３は、それぞれ独立してＨ−、Ｆ−、Ｃｌ−、Ｂｒ−、Ｃ1 Ｈ21+1−、Ｃ1 Ｈ21+1Ｏ−、Ｃ6 Ｈ5 −、Ｃ6 Ｈ5 ＣＯ−、Ｃ6 Ｈ5 Ｏ−のいずれかを意味する。ここでＣ1 Ｈ21+1は、直鎖もしくは分岐のアルキル基で、１は１以上１８以下の整数、好ましくは１以上１０以下の整数。
【００２８】
【化１０】
0003717232.tif 000011
ただしｐは、１以上１８以下の整数、より好ましくは３以上１４以下の整数。Ｘ１、Ｘ２、Ｘ３、Ｘ４、Ｘ５およびＸ６は、それぞれ独立してＨ−、Ｆ−、Ｃｌ−、Ｂｒ−、Ｃ1 Ｈ21+1−、Ｃ1 Ｈ21+1Ｏ−、Ｃ6 Ｈ5 −、Ｃ6 Ｈ5 ＣＯ−、Ｃ6 Ｈ5 Ｏ−のいずれかを意味する。ここでＣ1 Ｈ21+1は、直鎖もしくは分岐のアルキル基で、１は１以上１８以下の整数、好ましくは１以上１０以下の整数。
【００２９】
【化１１】
0003717232.tif 000012
ただしＸ１、Ｘ２、Ｘ３、Ｘ４、Ｘ５、Ｘ６、Ｘ７、Ｘ８およびＸ９は、それぞれ独立してＨ−、Ｆ−、Ｃｌ−、Ｂｒ−、Ｃ1 Ｈ21+1−、Ｃ1 Ｈ21+1Ｏ−、Ｃ6 Ｈ5 −、Ｃ6 Ｈ5 ＣＯ−、Ｃ6 Ｈ5 Ｏ−のいずれかを意味する。ここでＣ1 Ｈ21+1は、直鎖もしくは分岐のアルキル基で、１は１以上１８以下の整数、好ましくは１以上１０以下の整数。
【００３０】
【化１２】
0003717232.tif 000013
ただしｐ，ｑおよびｒは、１以上１８以下の整数、より好ましくは３以上１４以下の整数。
【００３１】
【化１３】
0003717232.tif 000014
ただしｐ，ｑおよびｒは、１以上１８以下の整数、より好ましくは３以上１４以下の整数。
【００３２】
【化１４】
0003717232.tif 000015
ただしｐ，ｑおよびｒは、１以上１８以下の整数、より好ましくは３以上１４以下の整数。
【００３３】
【化１５】
0003717232.tif 000016
ただしｐ，ｑおよびｒは、１以上１８以下の整数、より好ましくは３以上１４以下の整数。Ｘ１、Ｘ２およびＸ３は、それぞれ独立してＨ−、Ｆ−、Ｃｌ−、Ｂｒ−、Ｃ1 Ｈ21+1−、Ｃ1 Ｈ21+1Ｏ−、Ｃ6 Ｈ5 −、Ｃ6 Ｈ5 ＣＯ−、Ｃ6 Ｈ5 Ｏ−のいずれかを意味する。ここでＣ1 Ｈ21+1は、直鎖もしくは分岐のアルキル基で、１は１以上１８以下の整数、好ましくは１以上１０以下の整数。
【００３４】
【化１６】
0003717232.tif 000017
ただしｐおよびｑは、１以上１８以下の整数、より好ましくは３以上１４以下の整数。Ｘ１、Ｘ２およびＸ３は、それぞれ独立してＨ−、Ｆ−、Ｃｌ−、Ｂｒ−、Ｃ1 Ｈ21+1−、Ｃ1 Ｈ21+1Ｏ−、Ｃ6 Ｈ5 −、Ｃ6 Ｈ5 ＣＯ−、Ｃ6 Ｈ5 Ｏ−のいずれかを意味する。ここでＣ1 Ｈ21+1は、直鎖もしくは分岐のアルキル基で、１は１以上１８以下の整数、好ましくは１以上１０以下の整数。
【００３５】
【化１７】
0003717232.tif 000018
ただしｐは、１以上１８以下の整数、より好ましくは３以上１４以下の整数。Ｘ１、Ｘ２、Ｘ３、Ｘ４、Ｘ５およびＸ６は、それぞれ独立してＨ−、Ｆ−、Ｃｌ−、Ｂｒ−、Ｃ1 Ｈ21+1−、Ｃ1 Ｈ21+1Ｏ−、Ｃ6 Ｈ5 −、Ｃ6 Ｈ5 ＣＯ−、Ｃ6 Ｈ5 Ｏ−のいずれかを意味する。ここでＣ1 Ｈ21+1は、直鎖もしくは分岐のアルキル基で、１は１以上１８以下の整数、好ましくは１以上１０以下の整数。
【００３６】
【化１８】
0003717232.tif 000019
で表されるポリマー。
Ｑは、
【００３７】
【化１９】
0003717232.tif 000020
ここでｎは１以上１８以下の整数、より好ましくは３以上１４以下の整数。ｍは２以上１６以下の整数、より好ましくは４以上１２以下の整数。
平均分子量は４，０００以上１００，０００以下の範囲。
【００３８】
【化２０】
0003717232.tif 000021
Ｒ1 ，Ｒ2 ，Ｒ3 は以下の群より選ばれる同一もしくは異なる、一官能性もしくは二官能性の置換基。
一官能性の置換基としては、
【００３９】
【化２１】
0003717232.tif 000022
ただし、Ｃn Ｈ2n+1は直鎖もしくは分岐のアルキル基で、ｎは１以上１８以下の整数、より好ましくは３以上１４以下の整数。
二官能性の置換基としては、
【００４０】
【化２２】
0003717232.tif 000023
ただし、Ｃm Ｈ2mは直鎖もしくは分岐のアルキレン鎖で、ｍは２以上１６以下の整数、より好ましくは４以上１２以下の整数。
具体的な構造を例示すれば、
【００４１】
【化２３】
0003717232.tif 000024
ただしｐ，ｑおよびｒは、１以上１８以下の整数、より好ましくは３以上１４以下の整数。
【００４２】
【化２４】
0003717232.tif 000025
ただしｐ，ｑおよびｒは、１以上１８以下の整数、より好ましくは３以上１４以下の整数。
【００４３】
【化２５】
0003717232.tif 000026
ただしｐ，ｑおよびｒは、１以上１８以下の整数、より好ましくは３以上１４以下の整数。
【００４４】
【化２６】
0003717232.tif 000027
ただしｐ，ｑおよびｒは、１以上１８以下の整数、より好ましくは３以上１４以下の整数。
【００４５】
【化２７】
0003717232.tif 000028
ただしｐ，ｑおよびｒは、１以上１８以下の整数、より好ましくは３以上１４以下の整数。
【００４６】
【化２８】
0003717232.tif 000029
ただしｐ，ｑおよびｒは、１以上１８以下の整数、より好ましくは３以上１４以下の整数。
【００４７】
【化２９】
0003717232.tif 000030
で表されるポリマー。
平均分子量は４，０００以上１００，０００以下の範囲。
Ｑは、
【００４８】
【化３０】
0003717232.tif 000031
ただし、ｎは１以上１８以下の整数、より好ましくは３以上１４以下の整数。ｍは２以上１６以下の整数、より好ましくは４以上１２以下の整数。
【００４９】
【化３１】
0003717232.tif 000032
Ｒ1 ，Ｒ2 ，Ｒ3 ，Ｒ4 は以下の群より選ばれる同一もしくは異なる、一官能性もしくは二官能性の置換基。
一官能性の置換基としては、
【００５０】
【化３２】
0003717232.tif 000033
ただし、Ｃn Ｈ2n+1は直鎖もしくは分岐のアルキル基で、ｎは１以上１８以下の整数、より好ましくは３以上１４以下の整数。
二官能性の置換基としては、
【００５１】
【化３３】
0003717232.tif 000034
ただし、Ｃm Ｈ2mは直鎖もしくは分岐のアルキレン鎖で、ｍは２以上１６以下の整数、より好ましくは４以上１２以下の整数。
具体的な構造を例示すれば、
【００５２】
【化３４】
0003717232.tif 000035
ただしｐ，ｑ，ｒおよびｓは、１以上１８以下の整数、より好ましくは３以上１４以下の整数。
【００５３】
【化３５】
0003717232.tif 000036
ただしｐ，ｑ，ｒおよびｓは、１以上１８以下の整数、より好ましくは３以上１４以下の整数。
【００５４】
【化３６】
0003717232.tif 000037
ただしｐ，ｑ，ｒおよびｓは、１以上１８以下の整数、より好ましくは３以上１４以下の整数。
【００５５】
【化３７】
0003717232.tif 000038
ただしｐ，ｑ，ｒおよびｓは、１以上１８以下の整数、より好ましくは３以上１４以下の整数。
【００５６】
【化３８】
0003717232.tif 000039
ただしｐ，ｑ，ｒおよびｓは、１以上１８以下の整数、より好ましくは３以上１４以下の整数。
【００５７】
【化３９】
0003717232.tif 000040
ただしｐ，ｑ，ｒおよびｓは、１以上１８以下の整数、より好ましくは３以上１４以下の整数。
【００５８】
【化４０】
0003717232.tif 000041
ただしｐ，ｑ，ｒおよびｓは、１以上１８以下の整数、より好ましくは３以上１４以下の整数。
【００５９】
【化４１】
0003717232.tif 000042
Ｒ1 ，Ｒ2 ，Ｒ3 ，Ｒ4 ，Ｒ5 ，Ｒ6 ，Ｒ7 ，Ｒ8 は以下の群より選ばれる同一もしくは異なる、一官能性もしくは二官能性の置換基。
一官能性の置換基としては、−Ｈ（最大４個まで），
【００６０】
【化４２】
0003717232.tif 000043
ただし、Ｃn Ｈ2n+1は直鎖もしくは分岐のアルキル基で、ｎは１以上１８以下の整数、より好ましくは３以上１４以下の整数。
二官能性の置換基としては、
【００６１】
【化４３】
0003717232.tif 000044
ただし、Ｃm Ｈ2mは直鎖もしくは分岐のアルキレン鎖で、ｍは２以上１６以下の整数、より好ましくは４以上１２以下の整数。
具体的な構造を例示すれば、
【００６２】
【化４４】
0003717232.tif 000045
ただし、ｐ，ｑ，ｒ，ｓ，ｔ，ｕ，ｖおよびｗは、１以上１８以下の整数、より好ましくは３以上１４以下の整数。
【００６３】
【化４５】
0003717232.tif 000046
ただし、ｐ，ｑ，ｒ，ｓ，ｔおよびｕは、１以上１８以下の整数、より好ましくは３以上１４以下の整数。
【００６４】
【化４６】
0003717232.tif 000047
ただし、ｐ，ｑ，ｒ，ｓ，ｔおよびｕは、１以上１８以下の整数、より好ましくは３以上１４以下の整数。
【００６５】
【化４７】
0003717232.tif 000048
ただし、ｐ，ｑ，ｒおよびｓは、１以上１８以下の整数、より好ましくは３以上１４以下の整数。
【００６６】
【化４８】
0003717232.tif 000049
ただし、ｐ，ｑ，ｒおよびｓは、１以上１８以下の整数、より好ましくは３以上１４以下の整数。
【００６７】
【化４９】
0003717232.tif 000050
ただし、ｐ，ｑ，ｒおよびｓは、１以上１８以下の整数、より好ましくは３以上１４以下の整数。
【００６８】
【化５０】
0003717232.tif 000051
ただし、ｐ，ｑ，ｒおよびｓは、１以上１８以下の整数、より好ましくは３以上１４以下の整数。
【００６９】
【化５１】
0003717232.tif 000052
ただし、ｐ，ｑ，ｒ，ｓ，ｔおよびｕは、１以上１８以下の整数、より好ましくは３以上１４以下の整数。
【００７０】
【化５２】
0003717232.tif 000053
ただし、ｐ，ｑ，ｒ，ｓ，ｔおよびｕは、１以上１８以下の整数、より好ましくは３以上１４以下の整数。
【００７１】
【化５３】
0003717232.tif 000054
ただし、ｐ，ｑ，ｒ，ｓ，ｔおよびｕは、１以上１８以下の整数、より好ましくは３以上１４以下の整数。
【００７２】
【化５４】
0003717232.tif 000055
ただし、ｐ，ｑ，ｒ，ｓ，ｔおよびｕは、１以上１８以下の整数、より好ましくは３以上１４以下の整数。
【００７３】
【化５５】
0003717232.tif 000056
ただし、ｐ，ｑ，ｒ，ｓ，ｔおよびｕは、１以上１８以下の整数、より好ましくは３以上１４以下の整数。
【００７４】
【化５６】
0003717232.tif 000057
ただし、ｐ，ｑ，ｒ，ｓ，ｔおよびｕは、１以上１８以下の整数、より好ましくは３以上１４以下の整数。
【００７５】
【化５７】
0003717232.tif 000058
Ｒ1 ，Ｒ2 ，Ｒ3 ，Ｒ4 ，Ｒ5 ，Ｒ6 は以下の群より選ばれる同一もしくは異なる、一官能性もしくは二官能性の置換基。
一官能性の置換基としては、
【００７６】
【化５８】
0003717232.tif 000059
ただし、Ｃn Ｈ2n+1は直鎖もしくは分岐のアルキル基で、ｎは１以上１８以下の整数、より好ましくは３以上１４以下の整数。Ｘ１〜Ｘ８は、それぞれ独立してＨ−、Ｆ−、Ｃｌ−、Ｂｒ−、Ｃ1 Ｈ21+1−、Ｃ1 Ｈ21+1Ｏ−、Ｃ6 Ｈ5 −、Ｃ6 Ｈ5 ＣＯ−、Ｃ6 Ｈ5 Ｏ−のいずれかを意味する。ここでＣ1 Ｈ21+1は、直鎖もしくは分岐のアルキル基で、１は１以上１８以下の整数、好ましくは１以上１０以下の整数。Ｃm Ｈ2mは直鎖もしくは分岐のアルキレン基で、ｍは１以上１６以下の整数、より好ましくは２以上１０以下の整数。
二官能性の置換基としては、
【００７７】
【化５９】
0003717232.tif 000060
ただし、Ｃm Ｈ2mは直鎖もしくは分岐のアルキレン鎖で、ｍは２以上１６以下の整数、より好ましくは４以上１２以下の整数。
具体的な例としては、
【００７８】
【化６０】
0003717232.tif 000061
ただし、ｐ，ｑ，ｒ，ｓ，ｔおよびｕは、１以上１８以下の整数、より好ましくは３以上１４以下の整数。
【００７９】
【化６１】
0003717232.tif 000062
ただし、ｐ，ｑ，ｒ，ｓ，ｔおよびｕは、１以上１８以下の整数、より好ましくは３以上１４以下の整数。
【００８０】
【化６２】
0003717232.tif 000063
ただし、ｐ，ｑ，ｒ，ｓ，ｔおよびｕは、１以上１８以下の整数、より好ましくは３以上１４以下の整数。
【００８１】
【化６３】
0003717232.tif 000064
ただし、ｐ，ｑ，ｒ，ｓ，ｔおよびｕは、１以上１８以下の整数、より好ましくは３以上１４以下の整数。
【００８２】
【化６４】
0003717232.tif 000065
ただし、ｐ，ｑ，ｒ，ｓ，ｔおよびｕは、１以上１８以下の整数、より好ましくは３以上１４以下の整数。
【００８３】
【化６５】
0003717232.tif 000066
ただし、ｐ，ｑ，ｒ，ｓおよびｔは、１以上１８以下の整数、より好ましくは３以上１４以下の整数。Ｘ１、Ｘ２およびＸ３は、それぞれ独立してＨ−、Ｆ−、Ｃｌ−、Ｂｒ−、Ｃ1 Ｈ21+1−、Ｃ1 Ｈ21+1Ｏ−、Ｃ6 Ｈ5 −、Ｃ6 Ｈ5 ＣＯ−、Ｃ6 Ｈ5 Ｏ−のいずれかを意味する。ここでＣ1 Ｈ21+1は、直鎖もしくは分岐のアルキル基で、１は１以上１８以下の整数、好ましくは１以上１０以下の整数。
【００８４】
【化６６】
0003717232.tif 000067
ただし、ｐ，ｑ，ｒ，ｓおよびｔは、１以上１８以下の整数、より好ましくは３以上１４以下の整数。Ｘ１、Ｘ２およびＸ３は、それぞれ独立してＨ−、Ｆ−、Ｃｌ−、Ｂｒ−、Ｃ1 Ｈ21+1−、Ｃ1 Ｈ21+1Ｏ−、Ｃ6 Ｈ5 −、Ｃ6 Ｈ5 ＣＯ−、Ｃ6 Ｈ5 Ｏ−のいずれかを意味する。ここでＣ1 Ｈ21+1は、直鎖もしくは分岐のアルキル基で、１は１以上１８以下の整数、好ましくは１以上１０以下の整数。
【００８５】
【化６７】
0003717232.tif 000068
ただし、ｐ，ｑ，ｒ，ｓ，ｔおよびｕは、１以上１８以下の整数、より好ましくは３以上１４以下の整数。Ｘ１、Ｘ２、Ｘ３、Ｘ４、Ｘ５およびＸ６は、それぞれ独立してＨ−、Ｆ−、Ｃｌ−、Ｂｒ−、Ｃ1 Ｈ21+1−、Ｃ1 Ｈ21+1Ｏ−、Ｃ6 Ｈ5 −、Ｃ6 Ｈ5 ＣＯ−、Ｃ6 Ｈ5 Ｏ−のいずれかを意味する。ここでＣ1 Ｈ21+1は、直鎖もしくは分岐のアルキル基で、１は１以上１８以下の整数、好ましくは１以上１０以下の整数。
【００８６】
【化６８】
0003717232.tif 000069
ただし、ｐ，ｑ，ｒ，ｓ，ｔおよびｕは、１以上１８以下の整数、より好ましくは３以上１４以下の整数。
【００８７】
【化６９】
0003717232.tif 000070
ただし、ｐ，ｑ，ｒ，ｓ，ｔおよびｕは、１以上１８以下の整数、より好ましくは３以上１４以下の整数。
【００８８】
【化７０】
0003717232.tif 000071
ただし、ｐ，ｑ，ｒ，ｓおよびｔは、１以上１８以下の整数、より好ましくは３以上１４以下の整数。Ｘ１、Ｘ２およびＸ３は、それぞれ独立してＨ−、Ｆ−、Ｃｌ−、Ｂｒ−、Ｃ1 Ｈ21+1−、Ｃ1 Ｈ21+1Ｏ−、Ｃ6 Ｈ5 −、Ｃ6 Ｈ5 ＣＯ−、Ｃ6 Ｈ5 Ｏ−のいずれかを意味する。ここでＣ1 Ｈ21+1は、直鎖もしくは分岐のアルキル基で、１は１以上１８以下の整数、好ましくは１以上１０以下の整数。
【００８９】
【化７１】
0003717232.tif 000072
で表される組成物。カッコ横の数字はモル組成比を表す。
０≦ｘ≦６、０≦ｙ≦６。
ｐ，ｑ，ｒは１以上１８以下の整数、より好ましくは３以上１４以下の整数。
【００９０】
【化７２】
0003717232.tif 000073
で表される組成物。カッコ横の数字はモル組成比を表す。
０≦ｘ≦６
ｐ，ｑは１以上１８以下の整数、より好ましくは３以上１４以下の整数。
【００９１】
【化７３】
0003717232.tif 000074
で表される組成物。カッコ横の数字はモル組成比を表す。
０≦ｘ≦６、０≦ｙ≦６、０≦ｚ≦６
ただしｐ，ｑおよびｒは、１以上１８以下の整数、より好ましくは３以上１４以下の整数。Ｘ１、Ｘ２およびＸ３は、それぞれ独立してＨ−、Ｆ−、Ｃｌ−、Ｂｒ−、Ｃ1 Ｈ21+1−、Ｃ1 Ｈ21+1Ｏ−、Ｃ6 Ｈ5 −、Ｃ6 Ｈ5 ＣＯ−、Ｃ6 Ｈ5 Ｏ−のいずれかを意味する。ここでＣ1 Ｈ21+1は、直鎖もしくは分岐のアルキル基で、１は１以上１８以下の整数、好ましくは１以上１０以下の整数。
【００９２】
【化７４】
0003717232.tif 000075
で表される組成物。カッコ横の数字はモル組成比を表す。
０≦ｗ≦６、０≦ｘ≦６、０≦ｙ≦６、０≦ｚ≦６
ただし、ｐ，ｑ，ｒおよびｓは、１以上１８以下の整数、より好ましくは３以上１４以下の整数。Ｘ１、Ｘ２、Ｘ３、Ｘ４、Ｘ５およびＸ６は、それぞれ独立してＨ−、Ｆ−、Ｃｌ−、Ｂｒ−、Ｃ1 Ｈ21+1−、Ｃ1 Ｈ21+1Ｏ−、Ｃ6 Ｈ5 −、Ｃ6 Ｈ5 ＣＯ−、Ｃ6 Ｈ5 Ｏ−のいずれかを意味する。ここでＣ1 Ｈ21+1は、直鎖もしくは分岐のアルキル基で、１は１以上１８以下の整数、好ましくは１以上１０以下の整数。
【００９３】
【化７５】
0003717232.tif 000076
で表される組成物。カッコ横の数字はモル組成比を表す。
０≦ｘ≦６、０≦ｙ≦６。
ｐ，ｑ，ｒは１以上１８以下の整数、より好ましくは３以上１４以下の整数。
【００９４】
【化７６】
0003717232.tif 000077
で表される組成物。カッコ横の数字はモル組成比を表す。
０≦ｘ≦６、０≦ｙ≦６、０≦ｚ≦６
ただしｐ，ｑおよびｒは、１以上１８以下の整数、より好ましくは３以上１４以下の整数。Ｘ１、Ｘ２およびＸ３は、それぞれ独立してＨ−、Ｆ−、Ｃｌ−、Ｂｒ−、Ｃ1 Ｈ21+1−、Ｃ1 Ｈ21+1Ｏ−、Ｃ6 Ｈ5 −、Ｃ6 Ｈ5 ＣＯ−、Ｃ6 Ｈ5 Ｏ−のいずれかを意味する。ここでＣ1 Ｈ21+1は、直鎖もしくは分岐のアルキル基で、１は１以上１８以下の整数、好ましくは１以上１０以下の整数。
【００９５】
【化７７】
0003717232.tif 000078
ただし、ｐ，ｑ，ｒ，ｓ，ｔ，ｕ，ｖおよびｗは、３以上１８以下の整数、より好ましくは５以上１４以下の整数。
ｋは１，２もしくは３。
【００９６】
【化７８】
0003717232.tif 000079
ただし、ｐ，ｑ，ｒ，ｓ，ｔ，ｕ，ｖ，ｗ，ａおよびｂは、１以上１８以下の整数、より好ましくは３以上１４以下の整数。
Ｑは、
【００９７】
【化７９】
0003717232.tif 000080
ただし、ｍは２以上１６以下の整数。
より好ましくはＱは、
【００９８】
【化８０】
0003717232.tif 000081
ただし、ｍは２以上１８以下の整数、さらに好ましくは４以上１２以下の整数。
【００９９】
【化８１】
0003717232.tif 000082
ただし、ｐ，ｑ，ｒ，ｓ，ｔ，ｕ，ｖ，ｗ，ａおよびｂは、１以上１８以下の整数、より好ましくは３以上１４以下の整数。
Ｑは、
【０１００】
【化８２】
0003717232.tif 000083
ただし、ｍは２以上１６以下の整数。
より好ましくはＱは、
【０１０１】
【化８３】
0003717232.tif 000084
ただし、ｍは２以上１６以下の整数、さらに好ましくは４以上１２以下の整数。
【０１０２】
【化８４】
0003717232.tif 000085
ただし、ｐ，ｑ，ｒ，ｓ，ｔ，ｕ，ｖ，ｗ，ａおよびｂは、１以上１８以下の整数、より好ましくは３以上１４以下の整数。
Ｑは、
【０１０３】
【化８５】
0003717232.tif 000086
ただし、ｍは２以上１６以下の整数。
より好ましくはＱは、
【０１０４】
【化８６】
0003717232.tif 000087
ただし、ｍは２以上１６以下の整数、さらに好ましくは４以上１２以下の整数。
【０１０５】
【化８７】
0003717232.tif 000088
ただし、ｐ，ｑ，ｒ，ｓ，ｔ，ｕ，ｖおよびｗは、１以上１８以下の整数、より好ましくは３以上１４以下の整数。Ｘ１、Ｘ２、Ｘ３、Ｘ４、Ｘ５およびＸ６は、それぞれ独立してＨ−、Ｆ−、Ｃｌ−、Ｂｒ−、Ｃ1 Ｈ21+1−、Ｃ1 Ｈ21+1Ｏ−、Ｃ6 Ｈ5 −、Ｃ6 Ｈ5 ＣＯ−、Ｃ6 Ｈ5 Ｏ−のいずれかを意味する。ここでＣ1 Ｈ21+1は、直鎖もしくは分岐のアルキル基で、１は１以上１８以下の整数、好ましくは１以上１０以下の整数。
Ｑは、
【０１０６】
【化８８】
0003717232.tif 000089
ただし、ｍは２以上１６以下の整数。
より好ましくはＱは、
【０１０７】
【化８９】
0003717232.tif 000090
ただし、ｍは２以上１６以下の整数、さらに好ましくは４以上１２以下の整数。
【０１０８】
【化９０】
0003717232.tif 000091
ただし、ｐ，ｑ，ｒ，ｓ，ｔ，ｕ，ｖ，ｗ，ａ，ｂ，ｃ，ｄ，ｅおよびｆは、１以上１８以下の整数、より好ましくは３以上１４以下の整数。
Ｑは、
【０１０９】
【化９１】
0003717232.tif 000092
ただし、ｍは２以上１６以下の整数。
より好ましくはＱは、
【０１１０】
【化９２】
0003717232.tif 000093
ただし、ｍは２以上１６以下の整数、さらに好ましくは４以上１２以下の整数。
【０１１１】
【化９３】
0003717232.tif 000094
ただし、ｐ，ｑ，ｒ，ｓ，ｔ，ｕ，ｖ，ｗ，ｘおよびｙは、１以上１８以下の整数、より好ましくは３以上１４以下の整数。Ｘ１、Ｘ２、Ｘ３、Ｘ４、Ｘ５、Ｘ６、Ｘ７、Ｘ８、Ｘ９およびＸ１０は、それぞれ独立してＨ−、Ｆ−、Ｃｌ−、Ｂｒ−、Ｃ1 Ｈ21+1−、Ｃ1 Ｈ21+1Ｏ−、Ｃ6 Ｈ5 −、Ｃ6 Ｈ5 ＣＯ−、Ｃ6 Ｈ5 Ｏ−のいずれかを意味する。ここでＣ1 Ｈ21+1は、直鎖もしくは分岐のアルキル基で、１は１以上１８以下の整数、好ましくは１以上１０以下の整数。
Ｑは、
【０１１２】
【化９４】
0003717232.tif 000095
ただし、ｍは２以上１６以下の整数。
より好ましくはＱは、
【０１１３】
【化９５】
0003717232.tif 000096
ただし、ｍは２以上１６以下の整数、さらに好ましくは４以上１２以下の整数。
【０１１４】
【化９６】
0003717232.tif 000097
ただし、ｐ，ｑ，ｒ，ｓ，ｔ，ｕ，ｖ，ｗ，ａ，ｂ，ｃ，ｄ，ｅおよびｆは、１以上１８以下の整数、より好ましくは３以上１４以下の整数。
Ｑは、
【０１１５】
【化９７】
0003717232.tif 000098
ただし、ｍは２以上１６以下の整数。
より好ましくはＱは、
【０１１６】
【化９８】
0003717232.tif 000099
ただし、ｍは２以上１６以下の整数、さらに好ましくは４以上１２以下の整数。
【０１１７】
【化９９】
0003717232.tif 000100
で表されるポリマー。
ただし、ｐ，ｑ，ｒ，ｓ，ｔ，ｕ，ｖ，ｗは、１以上１８以下の整数、より好ましくは３以上１４以下の整数。
平均分子量は５，０００から１００，０００の範囲。
Ｑは、
【０１１８】
【化１００】
0003717232.tif 000101
ただし、ｍは２以上１６以下の整数。
より好ましくはＱは、
【０１１９】
【化１０１】
0003717232.tif 000102
ただし、ｍは２以上１６以下の整数、さらに好ましくは４以上１２以下の整数。
【０１２０】
【化１０２】
0003717232.tif 000103
Ｒ1 ，Ｒ2 ，Ｒ3 ，Ｒ4 ，Ｒ5 ，Ｒ6 は以下の群より選ばれる同一もしくは異なる、一官能性もしくは二官能性の置換基。
一官能性の置換基としては、
【０１２１】
【化１０３】
0003717232.tif 000104
ただし、Ｃn Ｈ2n+1は直鎖もしくは分岐のアルキル基で、ｎは１以上１８以下の整数、より好ましくは３以上１４以下の整数。Ｘ１〜Ｘ８は、それぞれ独立してＨ−、Ｆ−、Ｃｌ−、Ｂｒ−、Ｃ1 Ｈ21+1−、Ｃ1 Ｈ21+1Ｏ−、Ｃ6 Ｈ5 −、Ｃ6 Ｈ5 ＣＯ−、Ｃ6 Ｈ5 Ｏ−のいずれかを意味する。ここでＣ1 Ｈ21+1は、直鎖もしくは分岐のアルキル基で、１は１以上１８以下の整数、好ましくは１以上１０以下の整数。Ｃm Ｈ2mは直鎖もしくは分岐のアルキレン基で、ｍは１以上１６以下の整数、より好ましくは２以上１０以下の整数。
二官能性の置換基としては、
【０１２２】
【化１０４】
0003717232.tif 000105
ただし、Ｃm Ｈ2mは直鎖もしくは分岐のアルキレン鎖で、ｍは２以上１６以下の整数、より好ましくは４以上１２以下の整数。
具体的な例としては、
【０１２３】
【化１０５】
0003717232.tif 000106
ただし、ｐ，ｑ，ｒ，ｓ，ｔおよびｕは、１以上１８以下の整数、より好ましくは３以上１４以下の整数。
【０１２４】
【化１０６】
0003717232.tif 000107
ただし、ｐ，ｑ，ｒ，ｓ，ｔおよびｕは、１以上１８以下の整数、より好ましくは３以上１４以下の整数。
【０１２５】
【化１０７】
0003717232.tif 000108
ただし、ｐ，ｑ，ｒ，ｓ，ｔおよびｕは、１以上１８以下の整数、より好ましくは３以上１４以下の整数。
【０１２６】
【化１０８】
0003717232.tif 000109
ただし、ｐ，ｑ，ｒ，ｓおよびｔは、１以上１８以下の整数、より好ましくは３以上１４以下の整数。Ｘ１、Ｘ２およびＸ３は、それぞれ独立してＨ−、Ｆ−、Ｃｌ−、Ｂｒ−、Ｃ1 Ｈ21+1−、Ｃ1 Ｈ21+1Ｏ−、Ｃ6 Ｈ5 −、Ｃ6 Ｈ5 ＣＯ−、Ｃ6 Ｈ5 Ｏ−のいずれかを意味する。ここでＣ1 Ｈ21+1は、直鎖もしくは分岐のアルキル基で、１は１以上１８以下の整数、好ましくは１以上１０以下の整数。
【０１２７】
【化１０９】
0003717232.tif 000110
ただし、ｐ，ｑ，ｒ，ｓ，ｔおよびｕは、１以上１８以下の整数、より好ましくは３以上１４以下の整数。Ｘ１、Ｘ２、Ｘ３、Ｘ４、Ｘ５およびＸ６は、それぞれ独立してＨ−、Ｆ−、Ｃｌ−、Ｂｒ−、Ｃ1 Ｈ21+1−、Ｃ1 Ｈ21+1Ｏ−、Ｃ6 Ｈ5 −、Ｃ6 Ｈ5 ＣＯ−、Ｃ6 Ｈ5 Ｏ−のいずれかを意味する。ここでＣ1 Ｈ21+1は、直鎖もしくは分岐のアルキル基で、１は１以上１８以下の整数、好ましくは１以上１０以下の整数。
【０１２８】
【化１１０】
0003717232.tif 000111
ただし、ｐ，ｑ，ｒ，ｓおよびｔは、１以上１８以下の整数、より好ましくは３以上１４以下の整数。Ｘ１、Ｘ２およびＸ３は、それぞれ独立してＨ−、Ｆ−、Ｃｌ−、Ｂｒ−、Ｃ1 Ｈ21+1−、Ｃ1 Ｈ21+1Ｏ−、Ｃ6 Ｈ5 −、Ｃ6 Ｈ5 ＣＯ−、Ｃ6 Ｈ5 Ｏ−のいずれかを意味する。ここでＣ1 Ｈ21+1は、直鎖もしくは分岐のアルキル基で、１は１以上１８以下の整数、好ましくは１以上１０以下の整数。
【０１２９】
【化１１１】
0003717232.tif 000112
ただし、ｐ，ｑ，ｒ，ｓ，ｔおよびｕは、１以上１８以下の整数、より好ましくは３以上１４以下の整数。
【０１３０】
【化１１２】
0003717232.tif 000113
ただし、ｐ，ｑ，ｒ，ｓ，ｔおよびｕは、１以上１８以下の整数、より好ましくは３以上１４以下の整数。
【０１３１】
【化１１３】
0003717232.tif 000114
ただし、ｐ，ｑ，ｒ，ｓ，ｔおよびｕは、１以上１８以下の整数、より好ましくは３以上１４以下の整数。
【０１３２】
【化１１４】
0003717232.tif 000115
ただし、ｐ，ｑ，ｒ，ｓ，ｔおよびｕは、１以上１８以下の整数、より好ましくは３以上１４以下の整数。
【０１３３】
【化１１５】
0003717232.tif 000116
で表される組成物。カッコ横の数字はモル組成比を表す。
０≦ｘ≦６、０≦ｙ≦６。
ｐ，ｑ，ｒは１以上１８以下の整数、より好ましくは３以上１４以下の整数。
【０１３４】
【化１１６】
0003717232.tif 000117
で表される組成物。カッコ横の数字はモル組成比を表す。
０≦ｘ≦６
ｐ，ｑは１以上１８以下の整数、より好ましくは３以上１４以下の整数。
【０１３５】
【化１１７】
0003717232.tif 000118
で表される組成物。カッコ横の数字はモル組成比を表す。
０≦ｘ≦６、０≦ｙ≦６。
ｐ，ｑ，ｒは１以上１８以下の整数、より好ましくは３以上１４以下の整数。
【０１３６】
【化１１８】
0003717232.tif 000119
ただし、ｐ，ｑ，ｒ，ｓ，ｔ，ｕ，ｖ，ｗ，ａおよびｂは、１以上１８以下の整数、より好ましくは３以上１４以下の整数。
Ｑは、
【０１３７】
【化１１９】
0003717232.tif 000120
ただし、ｍは２以上１６以下の整数。
より好ましくはＱは、
【０１３８】
【化１２０】
0003717232.tif 000121
ただし、ｍは２以上１６以下の整数、さらに好ましくは４以上１２以下の整数。
【０１３９】
【化１２１】
0003717232.tif 000122
で表されるポリマー。
ただし、ｐ，ｑ，ｒ，ｓ，ｔ，ｕ，ｖ，ｗは、１以上１８以下の整数、より好ましくは３以上１４以下の整数。
平均分子量は５，０００から１００，０００の範囲。
Ｑは、
【０１４０】
【化１２２】
0003717232.tif 000123
ただし、ｍは２以上１６以下の整数。
より好ましくはＱは、
【０１４１】
【化１２３】
0003717232.tif 000124
ただし、ｍは２以上１６以下の整数、さらに好ましくは４以上１２以下の整数。
【０１４２】
【化１２４】
0003717232.tif 000125
Ｒ1 ，Ｒ2 ，Ｒ3 ，Ｒ4 ，Ｒ5 ，Ｒ6 は以下の群より選ばれる同一もしくは異なる、一官能性もしくは二官能性の置換基。
一官能性の置換基としては、
【０１４３】
【化１２５】
0003717232.tif 000126
ただし、Ｃn Ｈ2n+1は直鎖もしくは分岐のアルキル基で、ｎは１以上１８以下の整数、より好ましくは３以上１４以下の整数。Ｘ１〜Ｘ８は、それぞれ独立してＨ−、Ｆ−、Ｃｌ−、Ｂｒ−、Ｃ1 Ｈ21+1−、Ｃ1 Ｈ21+1Ｏ−、Ｃ6 Ｈ5 −、Ｃ6 Ｈ5 ＣＯ−、Ｃ6 Ｈ5 Ｏ−のいずれかを意味する。ここでＣ1 Ｈ21+1は、直鎖もしくは分岐のアルキル基で、１は１以上１８以下の整数、好ましくは１以上１０以下の整数。Ｃm Ｈ2mは直鎖もしくは分岐のアルキレン基で、ｍは１以上１６以下の整数、より好ましくは２以上１０以下の整数。
二官能性の置換基としては、
【０１４４】
【化１２６】
0003717232.tif 000127
ただし、Ｃm Ｈ2mは直鎖もしくは分岐のアルキレン鎖で、ｍは２以上１６以下の整数、より好ましくは４以上１２以下の整数。
具体的な構造を例示すれば、
【０１４５】
【化１２７】
0003717232.tif 000128
ただし、ｐ，ｑ，ｒ，ｓ，ｔおよびｕは、１以上１８以下の整数、より好ましくは３以上１４以下の整数。
【０１４６】
【化１２８】
0003717232.tif 000129
ただし、ｐ，ｑ，ｒ，ｓ，ｔおよびｕは、１以上１８以下の整数、より好ましくは３以上１４以下の整数。
【０１４７】
【化１２９】
0003717232.tif 000130
ただし、ｐ，ｑ，ｒ，ｓ，ｔおよびｕは、１以上１８以下の整数、より好ましくは３以上１４以下の整数。
【０１４８】
【化１３０】
0003717232.tif 000131
ただし、ｐ，ｑ，ｒ，ｓおよびｔは、１以上１８以下の整数、より好ましくは３以上１４以下の整数。Ｘ１、Ｘ２およびＸ３は、それぞれ独立してＨ−、Ｆ−、Ｃｌ−、Ｂｒ−、Ｃ1 Ｈ21+1−、Ｃ1 Ｈ21+1Ｏ−、Ｃ6 Ｈ5 −、Ｃ6 Ｈ5 ＣＯ−、Ｃ6 Ｈ5 Ｏ−のいずれかを意味する。ここでＣ1 Ｈ21+1は、直鎖もしくは分岐のアルキル基で、１は１以上１８以下の整数、好ましくは１以上１０以下の整数。
【０１４９】
【化１３１】
0003717232.tif 000132
ただし、ｐ，ｑ，ｒ，ｓ，ｔおよびｕは、１以上１８以下の整数、より好ましくは３以上１４以下の整数。Ｘ１、Ｘ２、Ｘ３、Ｘ４、Ｘ５およびＸ６は、それぞれ独立してＨ−、Ｆ−、Ｃｌ−、Ｂｒ−、Ｃ1 Ｈ21+1−、Ｃ1 Ｈ21+1Ｏ−、Ｃ6 Ｈ5 −、Ｃ6 Ｈ5 ＣＯ−、Ｃ6 Ｈ5 Ｏ−のいずれかを意味する。ここでＣ1 Ｈ21+1は、直鎖もしくは分岐のアルキル基で、１は１以上１８以下の整数、好ましくは１以上１０以下の整数。
【０１５０】
【化１３２】
0003717232.tif 000133
ただし、ｐ，ｑ，ｒ，ｓおよびｔは、１以上１８以下の整数、より好ましくは３以上１４以下の整数。Ｘ１、Ｘ２およびＸ３は、それぞれ独立してＨ−、Ｆ−、Ｃｌ−、Ｂｒ−、Ｃ1 Ｈ21+1−、Ｃ1 Ｈ21+1Ｏ−、Ｃ6 Ｈ5 −、Ｃ6 Ｈ5 ＣＯ−、Ｃ6 Ｈ5 Ｏ−のいずれかを意味する。ここでＣ1 Ｈ21+1は、直鎖もしくは分岐のアルキル基で、１は１以上１８以下の整数、好ましくは１以上１０以下の整数。
【０１５１】
【化１３３】
0003717232.tif 000134
ただし、ｐ，ｑ，ｒ，ｓ，ｔおよびｕは、１以上１８以下の整数、より好ましくは３以上１４以下の整数。
【０１５２】
【化１３４】
0003717232.tif 000135
ただし、ｐ，ｑ，ｒ，ｓ，ｔおよびｕは、１以上１８以下の整数、より好ましくは３以上１４以下の整数。
【０１５３】
【化１３５】
0003717232.tif 000136
ただし、ｐ，ｑ，ｒ，ｓ，ｔおよびｕは、１以上１８以下の整数、より好ましくは３以上１４以下の整数。
【０１５４】
【化１３６】
0003717232.tif 000137
ただし、ｐ，ｑ，ｒ，ｓ，ｔおよびｕは、１以上１８以下の整数、より好ましくは３以上１４以下の整数。
【０１５５】
【化１３７】
0003717232.tif 000138
で表される組成物。カッコ横の数字はモル組成比を表す。
０≦ｘ≦６、０≦ｙ≦６。
ｐ，ｑ，ｒは１以上１８以下の整数、より好ましくは３以上１４以下の整数。
【０１５６】
【化１３８】
0003717232.tif 000139
で表される組成物。カッコ横の数字はモル組成比を表す。
０≦ｘ≦６
ｐ，ｑ，ｒは１以上１８以下の整数、より好ましくは３以上１４以下の整数。
【０１５７】
【化１３９】
0003717232.tif 000140
で表される組成物。カッコ横の数字はモル組成比を表す。
０≦ｘ≦６、０≦ｙ≦６、０≦ｚ≦６
ただしｐ，ｑおよびｒは、１以上１８以下の整数、より好ましくは３以上１４以下の整数。Ｘ１、Ｘ２およびＸ３は、それぞれ独立してＨ−、Ｆ−、Ｃｌ−、Ｂｒ−、Ｃ1 Ｈ21+1−、Ｃ1 Ｈ21+1Ｏ−、Ｃ6 Ｈ5 −、Ｃ6 Ｈ5 ＣＯ−、Ｃ6 Ｈ5 Ｏ−のいずれかを意味する。ここでＣ1 Ｈ21+1は、直鎖もしくは分岐のアルキル基で、１は１以上１８以下の整数、好ましくは１以上１０以下の整数。
【０１５８】
【化１４０】
0003717232.tif 000141
で表される組成物。カッコ横の数字はモル組成比を表す。
０≦ｘ≦６、０≦ｙ≦６。
ｐ，ｑ，ｒは１以上１８以下の整数、より好ましくは３以上１４以下の整数。
【０１５９】
【化１４１】
0003717232.tif 000142
で表される組成物。カッコ横の数字はモル組成比を表す。
０≦ｘ≦６、０≦ｙ≦６、０≦ｚ≦６
ただしｐ，ｑおよびｒは、１以上１８以下の整数、より好ましくは３以上１４以下の整数。Ｘ１、Ｘ２およびＸ３は、それぞれ独立してＨ−、Ｆ−、Ｃｌ−、Ｂｒ−、Ｃ1 Ｈ21+1−、Ｃ1 Ｈ21+1Ｏ−、Ｃ6 Ｈ5 −、Ｃ6 Ｈ5 ＣＯ−、Ｃ6 Ｈ5 Ｏ−のいずれかを意味する。ここでＣ1 Ｈ21+1は、直鎖もしくは分岐のアルキル基で、１は１以上１８以下の整数、好ましくは１以上１０以下の整数。
【０１６０】
【化１４２】
0003717232.tif 000143
で表される組成物。カッコ横の数字はモル組成比を表す。
０≦ｗ≦６、０≦ｘ≦６、０≦ｙ≦６、０≦ｚ≦６
ただし、ｐ，ｑ，ｒおよびｓは、１以上１８以下の整数、より好ましくは３以上１４以下の整数。Ｘ１、Ｘ２、Ｘ３、Ｘ４およびＸ５は、それぞれ独立してＨ−、Ｆ−、Ｃｌ−、Ｂｒ−、Ｃ1 Ｈ21+1−、Ｃ1 Ｈ21+1Ｏ−、Ｃ6 Ｈ5 −、Ｃ6 Ｈ5 ＣＯ−、Ｃ6 Ｈ5 Ｏ−のいずれかを意味する。ここでＣ1 Ｈ21+1は、直鎖もしくは分岐のアルキル基で、１は１以上１８以下の整数、好ましくは１以上１０以下の整数。
【０１６１】
【化１４３】
0003717232.tif 000144
ただし、ｐ，ｑ，ｒ，ｓ，ｔ，ｕ，ｖおよびｗは、３以上１８以下の整数、より好ましくは５以上１４以下の整数、ｋは１，２もしくは３。
【０１６２】
【化１４４】
0003717232.tif 000145
ただし、ｐ，ｑ，ｒ，ｓ，ｔ，ｕ，ｖ，ｗ，ａおよびｂは、１以上１８以下の整数、より好ましくは３以上１４以下の整数。
Ｑは、
【０１６３】
【化１４５】
0003717232.tif 000146
ただし、ｍは２以上１６以下の整数。
より好ましくはＱは、
【０１６４】
【化１４６】
0003717232.tif 000147
ただし、ｍは２以上１６以下の整数、さらに好ましくは４以上１２以下の整数。
【０１６５】
【化１４７】
0003717232.tif 000148
ただし、ｐ，ｑ，ｒ，ｓ，ｔ，ｕ，ｖ，ｗ，ａおよびｂは、１以上１８以下の整数、より好ましくは３以上１４以下の整数。
Ｑは、
【０１６６】
【化１４８】
0003717232.tif 000149
ただし、ｍは２以上１６以下の整数。
より好ましくはＱは、
【０１６７】
【化１４９】
0003717232.tif 000150
ただし、ｍは２以上１６以下の整数、さらに好ましくは４以上１２以下の整数。
【０１６８】
【化１５０】
0003717232.tif 000151
ただし、ｐ，ｑ，ｒ，ｓ，ｔ，ｕ，ｖ，ｗ，ａおよびｂは、１以上１８以下の整数、より好ましくは３以上１４以下の整数。
Ｑは、
【０１６９】
【化１５１】
0003717232.tif 000152
ただし、ｍは２以上１６以下の整数。
より好ましくはＱは、
【０１７０】
【化１５２】
0003717232.tif 000153
ただし、ｍは２以上１６以下の整数、さらに好ましくは４以上１２以下の整数。
【０１７１】
【化１５３】
0003717232.tif 000154
ただし、ｐ，ｑ，ｒ，ｓ，ｔ，ｕ，ｖ，ｗ，ａ，ｂ，ｃ，ｄ，ｅおよびｆは、１以上１８以下の整数、より好ましくは３以上１４以下の整数。
Ｑは、
【０１７２】
【化１５４】
0003717232.tif 000155
ただし、ｍは２以上１６以下の整数。
より好ましくはＱは、
【０１７３】
【化１５５】
0003717232.tif 000156
ただし、ｍは２以上１６以下の整数、さらに好ましくは４以上１２以下の整数。
【０１７４】
【化１５６】
0003717232.tif 000157
で表されるポリマー。
ただし、ｐ，ｑ，ｒ，ｓ，ｔ，ｕ，ｖ，ｗは、１以上１８以下の整数、より好ましくは３以上１４以下の整数。
平均分子量は５，０００から１００，０００の範囲。
Ｑは、
【０１７５】
【化１５７】
0003717232.tif 000158
ただし、ｍは２以上１６以下の整数。
より好ましくはＱは、
【０１７６】
【化１５８】
0003717232.tif 000159
ただし、ｍは２以上１６以下の整数、さらに好ましくは４以上１２以下の整数。
【０１７７】
【化１５９】
0003717232.tif 000160
Ｒ1 ，Ｒ2 ，Ｒ3 ，Ｒ4 ，Ｒ5 ，Ｒ6 は以下の群より選ばれる同一もしくは異なる、一官能性もしくは二官能性の置換基。
一官能性の置換基としては、
【０１７８】
【化１６０】
0003717232.tif 000161
ただし、Ｃn Ｈ2n+1は直鎖もしくは分岐のアルキル基で、ｎは１以上１８以下の整数、より好ましくは３以上１４以下の整数。Ｘ１〜Ｘ８は、それぞれ独立してＨ−、Ｆ−、Ｃｌ−、Ｂｒ−、Ｃ1 Ｈ21+1−、Ｃ1 Ｈ21+1Ｏ−、Ｃ6 Ｈ5 −、Ｃ6 Ｈ5 ＣＯ−、Ｃ6 Ｈ5 Ｏ−のいずれかを意味する。ここでＣ1 Ｈ21+1は、直鎖もしくは分岐のアルキル基で、１は１以上１８以下の整数、好ましくは１以上１０以下の整数。Ｃm Ｈ2mは直鎖もしくは分岐のアルキレン基で、ｍは１以上１６以下の整数、より好ましくは２以上１０以下の整数。
二官能性の置換基としては、
【０１７９】
【化１６１】
0003717232.tif 000162
ただし、Ｃm Ｈ2mは直鎖もしくは分岐のアルキレン鎖で、ｍは２以上１６以下の整数、より好ましくは４以上１２以下の整数。
具体的な構造を例示すれば、
【０１８０】
【化１６２】
0003717232.tif 000163
ただし、ｐ，ｑ，ｒ，ｓ，ｔおよびｕは、１以上１８以下の整数、より好ましくは３以上１４以下の整数。
【０１８１】
【化１６３】
0003717232.tif 000164
ただし、ｐ，ｑ，ｒ，ｓ，ｔおよびｕは、１以上１８以下の整数、より好ましくは３以上１４以下の整数。
【０１８２】
【化１６４】
0003717232.tif 000165
ただし、ｐ，ｑ，ｒ，ｓ，ｔおよびｕは、１以上１８以下の整数、より好ましくは３以上１４以下の整数。
【０１８３】
【化１６５】
0003717232.tif 000166
ただし、ｐ，ｑ，ｒ，ｓおよびｔは、１以上１８以下の整数、より好ましくは３以上１４以下の整数。Ｘ１、Ｘ２およびＸ３は、それぞれ独立してＨ−、Ｆ−、Ｃｌ−、Ｂｒ−、Ｃ1 Ｈ21+1−、Ｃ1 Ｈ21+1Ｏ−、Ｃ6 Ｈ5 −、Ｃ6 Ｈ5 ＣＯ−、Ｃ6 Ｈ5 Ｏ−のいずれかを意味する。ここでＣ1 Ｈ21+1は、直鎖もしくは分岐のアルキル基で、１は１以上１８以下の整数、好ましくは１以上１０以下の整数。
【０１８４】
【化１６６】
0003717232.tif 000167
ただし、ｐ，ｑ，ｒ，ｓ，ｔおよびｕは、１以上１８以下の整数、より好ましくは３以上１４以下の整数。Ｘ１、Ｘ２、Ｘ３、Ｘ４、Ｘ５およびＸ６は、それぞれ独立してＨ−、Ｆ−、Ｃｌ−、Ｂｒ−、Ｃ1 Ｈ21+1−、Ｃ1 Ｈ21+1Ｏ−、Ｃ6 Ｈ5 −、Ｃ6 Ｈ5 ＣＯ−、Ｃ6 Ｈ5 Ｏ−のいずれかを意味する。ここでＣ1 Ｈ21+1は、直鎖もしくは分岐のアルキル基で、１は１以上１８以下の整数、好ましくは１以上１０以下の整数。
【０１８５】
【化１６７】
0003717232.tif 000168
ただし、ｐ，ｑ，ｒ，ｓおよびｔは、１以上１８以下の整数、より好ましくは３以上１４以下の整数。Ｘ１、Ｘ２およびＸ３は、それぞれ独立してＨ−、Ｆ−、Ｃｌ−、Ｂｒ−、Ｃ1 Ｈ21+1−、Ｃ1 Ｈ21+1Ｏ−、Ｃ6 Ｈ5 −、Ｃ6 Ｈ5 ＣＯ−、Ｃ6 Ｈ5 Ｏ−のいずれかを意味する。ここでＣ1 Ｈ21+1は、直鎖もしくは分岐のアルキル基で、１は１以上１８以下の整数、好ましくは１以上１０以下の整数。
【０１８６】
【化１６８】
0003717232.tif 000169
ただし、ｐ，ｑ，ｒ，ｓ，ｔおよびｕは、１以上１８以下の整数、より好ましくは３以上１４以下の整数。
【０１８７】
【化１６９】
0003717232.tif 000170
ただし、ｐ，ｑ，ｒ，ｓ，ｔおよびｕは、１以上１８以下の整数、より好ましくは３以上１４以下の整数。
【０１８８】
【化１７０】
0003717232.tif 000171
ただし、ｐ，ｑ，ｒ，ｓ，ｔおよびｕは、１以上１８以下の整数、より好ましくは３以上１４以下の整数。
【０１８９】
【化１７１】
0003717232.tif 000172
ただし、ｐ，ｑ，ｒ，ｓ，ｔおよびｕは、１以上１８以下の整数、より好ましくは３以上１４以下の整数。
【０１９０】
【化１７２】
0003717232.tif 000173
ただし、ｐ，ｑ，ｒ，ｓおよびｔは、１以上１８以下の整数、より好ましくは３以上１４以下の整数。Ｘ１、Ｘ２およびＸ３は、それぞれ独立してＨ−、Ｆ−、Ｃｌ−、Ｂｒ−、Ｃ1 Ｈ21+1−、Ｃ1 Ｈ21+1Ｏ−、Ｃ6 Ｈ5 −、Ｃ6 Ｈ5 ＣＯ−、Ｃ6 Ｈ5 Ｏ−のいずれかを意味する。ここでＣ1 Ｈ21+1は、直鎖もしくは分岐のアルキル基で、１は１以上１８以下の整数、好ましくは１以上１０以下の整数。
【０１９１】
【化１７３】
0003717232.tif 000174
で表される組成物。カッコ横の数字はモル組成比を表す。
０≦ｘ≦６、０≦ｙ≦６。
ｐ，ｑ，ｒは１以上１８以下の整数、より好ましくは３以上１４以下の整数。
【０１９２】
【化１７４】
0003717232.tif 000175
で表される組成物。カッコ横の数字はモル組成比を表す。
０≦ｘ≦６
ｐ，ｑ，ｒは１以上１８以下の整数、より好ましくは３以上１４以下の整数。
【０１９３】
【化１７５】
0003717232.tif 000176
で表される組成物。カッコ横の数字はモル組成比を表す。
０≦ｘ≦６、０≦ｙ≦６、０≦ｚ≦６
ただしｐ，ｑおよびｒは、１以上１８以下の整数、より好ましくは３以上１４以下の整数。Ｘ１、Ｘ２およびＸ３は、それぞれ独立してＨ−、Ｆ−、Ｃｌ−、Ｂｒ−、Ｃ1 Ｈ21+1−、Ｃ1 Ｈ21+1Ｏ−、Ｃ6 Ｈ5 −、Ｃ6 Ｈ5 ＣＯ−、Ｃ6 Ｈ5 Ｏ−のいずれかを意味する。ここでＣ1 Ｈ21+1は、直鎖もしくは分岐のアルキル基で、１は１以上１８以下の整数、好ましくは１以上１０以下の整数。
【０１９４】
【化１７６】
0003717232.tif 000177
で表される組成物。カッコ横の数字はモル組成比を表す。
０≦ｘ≦６、０≦ｙ≦６。
ｐ，ｑ，ｒは１以上１８以下の整数、より好ましくは３以上１４以下の整数。
【０１９５】
【化１７７】
0003717232.tif 000178
で表される組成物。カッコ横の数字はモル組成比を表す。
０≦ｘ≦６、０≦ｙ≦６、０≦ｚ≦６
ただしｐ，ｑおよびｒは、１以上１８以下の整数、より好ましくは３以上１４以下の整数。Ｘ１、Ｘ２およびＸ３は、それぞれ独立してＨ−、Ｆ−、Ｃｌ−、Ｂｒ−、Ｃ1 Ｈ21+1−、Ｃ1 Ｈ21+1Ｏ−、Ｃ6 Ｈ5 −、Ｃ6 Ｈ5 ＣＯ−、Ｃ6 Ｈ5 Ｏ−のいずれかを意味する。ここでＣ1 Ｈ21+1は、直鎖もしくは分岐のアルキル基で、１は１以上１８以下の整数、好ましくは１以上１０以下の整数。
【０１９６】
【化１７８】
0003717232.tif 000179
で表される組成物。カッコ横の数字はモル組成比を表す。
０≦ｗ≦６、０≦ｘ≦６、０≦ｙ≦６、０≦ｚ≦６
ただし、ｐ，ｑ，ｒおよびｓは、１以上１８以下の整数、より好ましくは３以上１４以下の整数。Ｘ１、Ｘ２、Ｘ３、Ｘ４およびＸ５は、それぞれ独立してＨ−、Ｆ−、Ｃｌ−、Ｂｒ−、Ｃ1 Ｈ21+1−、Ｃ1 Ｈ21+1Ｏ−、Ｃ6 Ｈ5 −、Ｃ6 Ｈ5 ＣＯ−、Ｃ6 Ｈ5 Ｏ−のいずれかを意味する。ここでＣ1 Ｈ21+1は、直鎖もしくは分岐のアルキル基で、１は１以上１８以下の整数、好ましくは１以上１０以下の整数。
【０１９７】
【化１７９】
0003717232.tif 000180
ただし、ｐ，ｑ，ｒ，ｓ，ｔ，ｕ，ｖおよびｗは、３以上１８以下の整数、より好ましくは５以上１４以下の整数、ｋは１，２もしくは３。
【０１９８】
【化１８０】
0003717232.tif 000181
ただし、ｐ，ｑ，ｒ，ｓ，ｔ，ｕ，ｖ，ｗ，ａおよびｂは、１以上１８以下の整数、より好ましくは３以上１４以下の整数。
Ｑは、
【０１９９】
【化１８１】
0003717232.tif 000182
ただし、ｍは２以上１６以下の整数。
より好ましくはＱは、
【０２００】
【化１８２】
0003717232.tif 000183
ただし、ｍは２以上１６以下の整数、さらに好ましくは４以上１２以下の整数。
【０２０１】
【化１８３】
0003717232.tif 000184
ただし、ｐ，ｑ，ｒ，ｓ，ｔ，ｕ，ｖ，ｗ，ａおよびｂは、１以上１８以下の整数、より好ましくは３以上１４以下の整数。
Ｑは、
【０２０２】
【化１８４】
0003717232.tif 000185
ただし、ｍは２以上１６以下の整数。
より好ましくはＱは、
【０２０３】
【化１８５】
0003717232.tif 000186
ただし、ｍは２以上１６以下の整数、さらに好ましくは４以上１２以下の整数。
【０２０４】
【化１８６】
0003717232.tif 000187
ただし、ｐ，ｑ，ｒ，ｓ，ｔ，ｕ，ｖ，ｗ，ａおよびｂは、１以上１８以下の整数、より好ましくは３以上１４以下の整数。
Ｑは、
【０２０５】
【化１８７】
0003717232.tif 000188
ただし、ｍは２以上１６以下の整数。
より好ましくはＱは、
【０２０６】
【化１８８】
0003717232.tif 000189
ただし、ｍは２以上１６以下の整数、さらに好ましくは４以上１２以下の整数。
【０２０７】
【化１８９】
0003717232.tif 000190
ただし、ｐ，ｑ，ｒ，ｓ，ｔ，ｕ，ｖ，ｗ，ａ，ｂ，ｃ，ｄ，ｅおよびｆは、１以上１８以下の整数、より好ましくは３以上１４以下の整数。
Ｑは、
【０２０８】
【化１９０】
0003717232.tif 000191
ただし、ｍは２以上１６以下の整数。
より好ましくはＱは、
【０２０９】
【化１９１】
0003717232.tif 000192
ただし、ｍは２以上１６以下の整数、さらに好ましくは４以上１２以下の整数。
【０２１０】
【化１９２】
0003717232.tif 000193
で表されるポリマー。
ただし、ｐ，ｑ，ｒ，ｓ，ｔ，ｕ，ｖおよびｗは、１以上１８以下の整数、より好ましくは３以上１４以下の整数。
平均分子量は５，０００から１００，０００の範囲。
Ｑは、
【０２１１】
【化１９３】
0003717232.tif 000194
ただし、ｍは２以上１６以下の整数。
より好ましくはＱは、
【０２１２】
【化１９４】
0003717232.tif 000195
ただし、ｍは２以上１６以下の整数、さらに好ましくは４以上１２以下の整数。
【０２１３】
【化１９５】
0003717232.tif 000196
Ｒ1 ，Ｒ2 ，Ｒ3 ，Ｒ4 ，Ｒ5 ，Ｒ6 ，Ｒ7 ，Ｒ8 は以下の群より選ばれる同一もしくは異なる、一官能性もしくは二官能性の置換基。
なお、Ｍは２個のプロトン，Ｍｇ，Ｆｅ，Ｃｏ，Ｎｉ，Ｍｎ，Ｚｎ，Ｃｕ，Ｐｂ，Ｐｄ，Ｃｄ，Ｒｈ，またはＲｕなどの金属。
一官能性の置換基としては、
【０２１４】
【化１９６】
0003717232.tif 000197
ただし、Ｃn Ｈ2n+1は直鎖もしくは分岐のアルキル基で、ｎは３以上１８以下の整数、より好ましくは５以上１４以下の整数、ｋは１，２もしくは３。
二官能性の置換基としては、
【０２１５】
【化１９７】
0003717232.tif 000198
ただし、Ｃm Ｈ2mは直鎖もしくは分岐のアルキレン鎖で、ｍは２以上１６以下の整数、より好ましくは４以上１２以下の整数。
【０２１６】
【化１９８】
0003717232.tif 000199
Ｍは２個のプロトン，Ｍｇ，Ｆｅ，Ｃｏ，Ｎｉ，Ｍｎ，Ｚｎ，Ｃｕ，Ｐｂ，Ｐｄ，Ｃｄ，Ｒｈ，またはＲｕ、より好ましくはＭは２個のプロトン，Ｆｅ，Ｃｏ，Ｎｉ，ＺｎまたはＣｕ。
ただしｐ，ｑ，ｒ，ｓは、３以上１８以下の整数、より好ましくは５以上１４以下の整数。
【０２１７】
【化１９９】
0003717232.tif 000200
Ｍは２個のプロトン，Ｍｇ，Ｆｅ，Ｃｏ，Ｎｉ，Ｍｎ，Ｚｎ，Ｃｕ，Ｐｂ，Ｐｄ，Ｃｄ，Ｒｈ，またはＲｕ、より好ましくはＭは２個のプロトン，Ｆｅ，Ｃｏ，Ｎｉ，ＺｎまたはＣｕ。
ただしｐ，ｑ，ｒ，ｓは、３以上１８以下の整数、より好ましくは５以上１４以下の整数。
【０２１８】
【化２００】
0003717232.tif 000201
Ｍは２個のプロトン，Ｍｇ，Ｆｅ，Ｃｏ，Ｎｉ，Ｍｎ，Ｚｎ，Ｃｕ，Ｐｂ，Ｐｄ，Ｃｄ，Ｒｈ，またはＲｕ、より好ましくはＭは２個のプロトン，Ｆｅ，Ｃｏ，Ｎｉ，ＺｎまたはＣｕ。
ただしｐ，ｑ，ｒ，ｓ，ｔ，ｕ，ｖおよびｗは、３以上１８以下の整数、より好ましくは５以上１４以下の整数。
【０２１９】
【化２０１】
0003717232.tif 000202
Ｍは２個のプロトン，Ｍｇ，Ｆｅ，Ｃｏ，Ｎｉ，Ｍｎ，Ｚｎ，Ｃｕ，Ｐｂ，Ｐｄ，Ｃｄ，Ｒｈ，またはＲｕ、より好ましくはＭは２個のプロトン，Ｆｅ，Ｃｏ，Ｎｉ，ＺｎまたはＣｕ。
ただしｐ，ｑ，ｒ，ｓ，ｔ，ｕ，ｖおよびｗは、３以上１８以下の整数、より好ましくは５以上１４以下の整数。
【０２２０】
【化２０２】
0003717232.tif 000203
Ｍは２個のプロトン，Ｍｇ，Ｆｅ，Ｃｏ，Ｎｉ，Ｍｎ，Ｚｎ，Ｃｕ，Ｐｂ，Ｐｄ，Ｃｄ，Ｒｈ，またはＲｕ、より好ましくはＭは２個のプロトン，Ｆｅ，Ｃｏ，Ｎｉ，ＺｎまたはＣｕ。
ただしｐ，ｑ，ｒ，ｓは、３以上１８以下の整数、より好ましくは５以上１４以下の整数。
【０２２１】
【化２０３】
0003717232.tif 000204
Ｍは２個のプロトン，Ｍｇ，Ｆｅ，Ｃｏ，Ｎｉ，Ｍｎ，Ｚｎ，Ｃｕ，Ｐｂ，Ｐｄ，Ｃｄ，Ｒｈ，またはＲｕ、より好ましくはＭは２個のプロトン，Ｆｅ，Ｃｏ，Ｎｉ，ＺｎまたはＣｕ。
ｎは３以上１８以下の整数、より好ましくは５以上１４以下の整数、ｍは２以上１６以下の整数、より好ましくは４以上１２以下の整数。
平均分子量８，０００〜１００，０００の範囲。
Ｑは、
【０２２２】
【化２０４】
0003717232.tif 000205
ただし、ｍは２以上１８以下の整数。
より好ましくはＱは、
【０２２３】
【化２０５】
0003717232.tif 000206
ただし、ｍは２以上１６以下の整数、さらに好ましくは４以上１２以下の整数。
【０２２４】
【化２０６】
0003717232.tif 000207
Ｒ1 ，Ｒ2 ，Ｒ3 ，Ｒ4 は以下の群より選ばれる同一もしくは異なる置換基。なお、Ｍは２個のプロトン，Ｍｇ，Ｆｅ，Ｃｏ，Ｎｉ，Ｍｎ，Ｚｎ，Ｃｕ，Ｐｂ，Ｐｄ，Ｃｄ，Ｒｈ，またはＲｕなどの金属。
一官能性の置換基としては、
【０２２５】
【化２０７】
0003717232.tif 000208
ただし、Ｃn Ｈ2n+1は直鎖もしくは分岐のアルキル基で、ｎは３以上１８以下の整数、より好ましくは５以上１４以下の整数。
二官能性の置換基としては、
【０２２６】
【化２０８】
0003717232.tif 000209
ただし、Ｃm Ｈ2mは直鎖もしくは分岐のアルキレン鎖で、ｍは２以上１６以下の整数、より好ましくは４以上１２以下の整数。
【０２２７】
【化２０９】
0003717232.tif 000210
Ｍは２個のプロトン，Ｍｇ，Ｆｅ，Ｃｏ，Ｎｉ，Ｍｎ，Ｚｎ，Ｃｕ，Ｐｂ，Ｐｄ，Ｃｄ，Ｒｈ，またはＲｕ、より好ましくはＭは２個のプロトン，Ｆｅ，Ｃｏ，Ｎｉ，ＺｎまたはＣｕ。
ただしｐ，ｑ，ｒ，ｓは、３以上１８以下の整数、より好ましくは５以上１４以下の整数。
【０２２８】
【化２１０】
0003717232.tif 000211
Ｍは２個のプロトン，Ｍｇ，Ｆｅ，Ｃｏ，Ｎｉ，Ｍｎ，Ｚｎ，Ｃｕ，Ｐｂ，Ｐｄ，Ｃｄ，Ｒｈ，またはＲｕ、より好ましくはＭは２個のプロトン，Ｆｅ，Ｃｏ，Ｎｉ，ＺｎまたはＣｕ。
ただしｐ，ｑ，ｒ，ｓは、３以上１８以下の整数、より好ましくは５以上１４以下の整数。
【０２２９】
【化２１１】
0003717232.tif 000212
Ｍは２個のプロトン，Ｍｇ，Ｆｅ，Ｃｏ，Ｎｉ，Ｍｎ，Ｚｎ，Ｃｕ，Ｐｂ，Ｐｄ，Ｃｄ，Ｒｈ，またはＲｕ、より好ましくはＭは２個のプロトン，Ｆｅ，Ｃｏ，Ｎｉ，ＺｎまたはＣｕ。
ただしｐ，ｑ，ｒ，ｓは、３以上１８以下の整数、より好ましくは５以上１４以下の整数。
【０２３０】
【化２１２】
0003717232.tif 000213
Ｍは２個のプロトン，Ｍｇ，Ｆｅ，Ｃｏ，Ｎｉ，Ｍｎ，Ｚｎ，Ｃｕ，Ｐｂ，Ｐｄ，Ｃｄ，Ｒｈ，またはＲｕ、より好ましくはＭは２個のプロトン，Ｆｅ，Ｃｏ，Ｎｉ，ＺｎまたはＣｕ。
ただしｐ，ｑ，ｒ，ｓは、３以上１８以下の整数、より好ましくは５以上１４以下の整数。
【０２３１】
【化２１３】
0003717232.tif 000214
Ｍは２個のプロトン，Ｍｇ，Ｆｅ，Ｃｏ，Ｎｉ，Ｍｎ，Ｚｎ，Ｃｕ，Ｐｂ，Ｐｄ，Ｃｄ，Ｒｈ，またはＲｕ、より好ましくはＭは２個のプロトン，Ｆｅ，Ｃｏ，Ｎｉ，ＺｎまたはＣｕ。
ただしｐ，ｑ，ｒ，ｓは、３以上１８以下の整数、より好ましくは５以上１４以下の整数。
【０２３２】
また、上記の如き構造式を有する化合物を側鎖にもつ、ポリアクリレート、ポリメタクリレート、ポリシロキサン等のポリマーも好適に用いられる。具体的には、
【０２３３】
【化２１４】
0003717232.tif 000215
ただし、ｎは１以上１８以下の整数、より好ましくは３以上１４以下の整数。
【０２３４】
【化２１５】
0003717232.tif 000216
ただし、ｎは１以上１８以下の整数、より好ましくは３以上１４以下の整数。
【０２３５】
【化２１６】
0003717232.tif 000217
ただし、ｎは１以上１８以下の整数、より好ましくは３以上１４以下の整数。
【０２３６】
【化２１７】
0003717232.tif 000218
ただし、ｎは１以上１８以下の整数、より好ましくは３以上１４以下の整数。
【０２３７】
【化２１８】
0003717232.tif 000219
ただし、ｎは１以上１８以下の整数、より好ましくは３以上１４以下の整数。
【０２３８】
【化２１９】
0003717232.tif 000220
ただし、ｎは１以上１８以下の整数、より好ましくは３以上１４以下の整数。
【０２３９】
【化２２０】
0003717232.tif 000221
ただし、ｎは１以上１８以下の整数、より好ましくは３以上１４以下の整数、ｍは２以上１６以下の整数、より好ましくは４以上１２以下の整数。
【０２４０】
【化２２１】
0003717232.tif 000222
ただし、ｎは１以上１８以下の整数、より好ましくは３以上１４以下の整数、ｍは２以上１６以下の整数、より好ましくは４以上１２以下の整数。
【０２４１】
【化２２２】
0003717232.tif 000223
ただし、ｎは１以上１８以下の整数、より好ましくは３以上１４以下の整数、ｍは２以上１６以下の整数、より好ましくは４以上１２以下の整数。
【０２４２】
【化２２３】
0003717232.tif 000224
ただし、ｎは１以上１８以下の整数、より好ましくは３以上１４以下の整数。
【０２４３】
【化２２４】
0003717232.tif 000225
ただし、ｎは１以上１８以下の整数、より好ましくは３以上１４以下の整数。
【０２４４】
【化２２５】
0003717232.tif 000226
ただし、ｎは１以上１８以下の整数、より好ましくは３以上１４以下の整数。
【０２４５】
【化２２６】
0003717232.tif 000227
ただし、ｎは１以上１８以下の整数、より好ましくは３以上１４以下の整数。
【０２４６】
【化２２７】
0003717232.tif 000228
ただし、ｎは１以上１８以下の整数、より好ましくは３以上１４以下の整数。
【０２４７】
【化２２８】
0003717232.tif 000229
ただし、ｎは１以上１８以下の整数、より好ましくは３以上１４以下の整数。
【０２４８】
【化２２９】
0003717232.tif 000230
ただし、ｎは１以上１８以下の整数、より好ましくは３以上１４以下の整数、ｍは２以上１６以下の整数、より好ましくは４以上１２以下の整数。
【０２４９】
【化２３０】
0003717232.tif 000231
ただし、ｎは１以上１８以下の整数、より好ましくは３以上１４以下の整数。
【０２５０】
【化２３１】
0003717232.tif 000232
ただし、ｎは１以上１８以下の整数、より好ましくは３以上１４以下の整数、ｍは２以上１６以下の整数、より好ましくは４以上１２以下の整数。
【０２５１】
が挙げられる。尚、上記ポリマーの平均分子量は、５，０００以上１００，０００以下の範囲である。
上に例示した構造式は、ディスコティック液晶性化合物の典型的な例であり、本発明に用いられる該化合物は、これらに限定されるものではなく、上述した性質を有するものであれば、如何なる構造のディスコティック液晶性化合物でも単独または組成物として使用することができる。
【０２５２】
本発明に用いられるディスコティック液晶性材料は、液晶相から結晶相へ転移することを避けるために、メソゲンについた複数の置換基を全て同一でない化合物を用いる、また、置換基が全て同一の化合物を用いる場合には、該化合物とは異なる少なくとも１種の化合物（メソゲンおよび／または置換基の異なる化合物）とを組成物として用いることが好ましい。
【０２５３】
尚、上記のディスコティック液晶性化合物は、分子内にエーテル結合やエステル結合を多く含むものが主であるが、これらの結合生成には公知の反応方法を用いることができる。例えば、エーテル結合生成には、第一アルキルのハロゲン化合物に、アルコキシドイオンを求核置換反応させるＷｉｌｌｉａｍｓｏｎ法などが利用できるし、エステル結合生成には、酸塩化物とアルコールの反応である酸クロライド法や、アルコールのアセチル化物と酸の反応である脱酢酸反応など、特に限定されない。また本発明に用いられる該化合物は、ディスコゲン構成化合物の置換する部位における置換基選択といった反応制御をする必要性が無いので、例えば、構造式の具体的な描写は難しいが、ディスコゲンを構成する化合物と該化合物が有する置換部位の数よりも、過剰の多種類にわたった置換基と成りうる化合物とを、一つの反応系内で反応させ、ディスコティック液晶性化合物または複数種の該化合物より形成される組成物を得ることも可能である。この場合には、ある種の置換基はあるディスコゲンを構成する化合物の分子中には結合してはいないが、別の該化合物の分子中には結合している、ということが起こることになる。本発明では、液晶相からの結晶相への転移が起こっては望ましくないので、例えば分子構造の対称性を低下させるなど、上記の如き多種類の置換基を用いることは本発明において好ましい態様である。以上説明したディスコティック液晶性材料を本発明において用いる場合、ディスコティック液晶性化合物のみから実質的になる該材料を用いることが好ましい。
上記の如きディスコティック液晶性材料を用いて、均一にハイブリッド配向・固定化した補償フィルムを得るには、以下に説明する基板および各工程を踏むことが本発明において好ましい。
【０２５４】
先ず、基板（以下、配向基板という）について説明する。
本発明のハイブリッド配向を得るためには、ディスコティック液晶性材料層の上下を異なる界面で挟むことが望ましく、上下を同じ界面で挟んだ場合には、該液晶性層の上下界面における配向が同一となってしまい、本発明のハイブリッド配向を得ることが困難となる。
具体的な態様としては、１枚の配向基板と空気界面とを利用し、ディスコティック液晶層の下界面を配向基板に、また上の界面を空気に接するようにする。上下に界面の異なる該基板を用いることもできるが、製造プロセス上、１枚の配向基板と空気界面とを利用する方が好ましい。
【０２５５】
本発明に用いることのできる配向基板は、液晶の傾く向き（ダイレクターの配向基板への投影）を規定できるように、異方性を有している基板であることが望ましい。配向基板が、全く液晶の傾く向きを規定できない場合には、無秩序な方位に傾いた構造しか得られない（ダイレクターを基板へ投影したベクトルが無秩序になる）。
本発明に用いることのできる配向基板として、具体的には次のような面内の異方性を有しているものが望ましく、ポリイミド、ポリアミドイミド、ポリアミド、ポリエーテルイミド、ポリエーテルエーテルケトン、ポリエーテルケトン、ポリケトンサルファイド、ポリエーテルスルフォン、ポリスルフォン、ポリフェニレンサルファイド、ポリフェニレンオキサイド、ポリエチレンテレフタレート、ポリブチレンテレフタレート、ポリエチレンナフタレート、ポリアセタール、ポリカーボネート、ポリアリレート、アクリル樹脂、ポリビニルアルコール、ポリプロピレン、セルロース系プラスチックス、エポキシ樹脂、フェノール樹脂などのプラスチックフィルム基板および一軸延伸フィルム基板、表面にスリット状の溝をつけたアルミ、鉄、銅などの金属基板、表面をスリット状にエッチング加工したアルカリガラス、ホウ珪酸ガラス、フリントガラスなどのガラス基板、などである。
【０２５６】
本発明においては上記基板に、親水化処理や疎水化処理などの表面処理を施した上記各種基板でもよい。また上記プラスチックフィルム基板にラビング処理を施したラビングプラスチックフィルム基板、またはラビング処理を施したプラスチック膜、例えばラビングポリイミド膜、ラビングポリビニルアルコール膜などを有する上記各種基板、さらに酸化珪素の斜め蒸着膜などを有する上記各種基板なども用いることができる。
上記各種配向基板において、本発明の如きディスコティック液晶をハイブリッド配向に形成せしめるのに好適な該基板としては、ラビングポリイミド膜を有する基板、ラビングポリイミド基板、ラビングポリエーテルエーテルケトン基板、ラビングポリエーテルケトン基板、ラビングポリエーテルスルフォン基板、ラビングポリフェニレンサルファイド基板、ラビングポリエチレンテレフタレート基板、ラビングポリエチレンナフタレート基板、ラビングポリアリレート基板、セルロース系プラスチック基板を挙げることができる。本発明の補償フィルムは、フィルムの上面と下面とではディスコティック液晶のダイレクターとフィルム平面との成す角度が異なる。該基板側のフィルム面は、その配向処理の方法によって６０度以上９０度以下または０度以上５０度以下のどちらかの角度範囲内に調節できる。通常、配向基板に接したフィルムの界面近傍のディスコティック液晶のダイレクターとフィルム平面との成す角度を６０度以上９０度以下に調整する方が製造プロセス上望ましい。
【０２５７】
本発明の補償フィルムは、これらの配向基板上に前記のディスコティック液晶材料を塗布し、次いで均一配向過程、固定化過程を経て得られる。
ディスコティック液晶性材料の塗布は、各種溶媒に該材料を溶解したディスコティック液晶性材料溶液、または、該材料を溶融した状態のものを用いて行うことができるが、プロセス上、溶媒にディスコティック液晶性材料を溶解した該溶液を用いて塗布する、溶液塗布が好ましい。
溶液塗布について説明する。
【０２５８】
ディスコティック液晶性材料を溶媒にとかし所定濃度の溶液を調製する。この際の溶媒は該液晶性材料の種類にもよるが、通常、クロロホルム、ジクロロメタン、四塩化炭素、ジクロロエタン、テトラクロロエタン、トリクロロエチレン、テトラクロロエチレン、クロロベンゼン、オルソジクロロベンゼンなどのハロゲン化炭化水素類、フェノール、パラクロロフェノールなどのフェノール類、ベンゼン、トルエン、キシレン、メトキシベンゼン、１，２−ジメトキシベンゼンなどの芳香族炭化水素類、アセトン、酢酸エチル、ｔ−ブチルアルコール、グリセリン、エチレングリコール、トリエチレングリコール、エチレングリコールモノメチルエーテル、ジエチレングリコールジメチルエーテル、エチルセルソルブ、ブチルセルソルブ、２−ピロリドン、Ｎ−メチル−２−ピロリドン、ピリジン、トリエチルアミン、ジメチルホルムアミド、ジメチルアセトアミド、アセトニトリル、ブチロニトリル、二硫化炭素などおよびこれらの混合溶媒などが用いられる。
【０２５９】
溶液の濃度は、該液晶性材料の溶解性や最終的に目的とする補償フィルムの膜厚に依存するため一概にはいえないが、通常１から６０重量％の範囲で使用され、好ましくは３から４０重量％の範囲である。
これらのディスコティック液晶性材料溶液を、次に上記の配向基板上に塗布する。塗布の方法としては、スピンコート法、ロールコート法、プリント法、浸漬引き上げ法、カーテンコート法（ダイコート法）などを採用できる。
塗布後、溶媒を除去し、基板上に膜厚の均一な液晶材料の層をまず形成させる。溶媒除去条件は特に限定されず、溶媒がおおむね除去でき、該液晶性材料の層が流動したり流れ落ちたりさえしなければ良い。通常、室温での風乾、ホットプレートでの乾燥、乾燥炉での乾燥、温風や熱風の吹き付けなどを利用して溶媒を除去する。
【０２６０】
この塗布・乾燥工程の段階は、まず基板上に均一にディスコティック液晶性材料の層を形成させることが目的であり、該液晶性材料層は、まだハイブリッド配向を形成してない。ハイブリッド配向させるためには、次の熱処理を行うことが本発明においては好ましい。
熱処理は、ディスコティック液晶性材料の液晶転移点以上で行う。すなわち該液晶性材料の液晶状態で配向させるか、または、一旦液晶相を呈する温度範囲よりもさらに高温の等方性液体状態にした後、液晶相を呈する温度範囲にまで温度を下げることにより行う。
通常、熱処理の温度は、５０℃から３００℃の範囲で行われ、特に１００℃から２５０℃の範囲が好適である。
【０２６１】
また、液晶が十分な配向をするために必要な時間は、ディスコティック液晶性材料により異なるため一概にはいえないが、通常５秒から２時間の範囲で行われ、好ましくは１０秒から４０分の範囲、特に好ましくは２０秒から２０分の範囲である。５秒より短い場合、該液晶性材料層の温度が所定温度まで上がりきらず配向不十分となる恐れがあり、また、２時間より長い場合には、生産性が低下するので好ましくない。
以上の工程により、まず液晶状態においてハイブリッド配向を形成することができる。
【０２６２】
尚、本発明では、上記の熱処理工程において、ディスコティック液晶性材料を配向させるために磁場や電場を用いても特に構わない。しかし、熱処理しつつ磁場や電場を印加した場合、印加中は均一な場の力が液晶性材料層に働くために、液晶のダイレクターは一定の方向に向きやすくなり、ダイレクターがフィルムの膜厚方向で変化している本発明のハイブリッド配向は得られにくくなる。一旦、ハイブリッド配向以外、例えばホメオトロピック、チルト配向またはそれ以外の配向を形成させた後、場の力を取り除けば熱的に安定なハイブリッド配向を得ることはできるが、プロセス上特にメリットはない。
こうして得られた液晶状態のハイブリッド配向を、次に冷却することにより、該配向形態を損なうことなく固定化し、本発明の補償フィルムを得る。
【０２６３】
一般に、冷却の過程で結晶相が出現する場合、液晶状態おける配向は結晶化にともない破壊されてしまうが、本発明に用いるディスコティック液晶性材料は、結晶相を全く有しないか、潜在的に結晶相を有していても冷却時には結晶相が現れない性質を持ったもの、あるいは明瞭な結晶転移点および液晶転移点は確認されないもののフィルムの使用温度範囲内においては流動性がなく、且つ、外場や外力を加えても配向形態が変化しない、というような性質のものを用いるため結晶化による配向形態の破壊は起こらない。
【０２６４】
本発明の補償フィルムは、ディスコティック液晶性材料の液晶転移点以下に冷却することにより好適な該フィルムを得ることができる。冷却は、熱処理雰囲気中から室温中に取り出すだけで均一に固定化することができる。また、空冷、水冷などの強制冷却、徐冷などを行っても何ら差し支えなく、さらに冷却速度にも特に制限はない。
【０２６５】
また、本発明においてハイブリッド配向のフィルムの膜厚方向における角度は、フィルムのダイレクターとフィルム平面とのなす角度の絶対値が、フィルムの上面または下面の一方においては、６０度以上９０度以下の範囲内、また当該面の反対面においては、０度以上５０度以下の範囲内において、使用するディスコティック液晶性材料、配向基板などを適宜選択することにより所望の角度にそれぞれ調整することができる。また、いったんフィルムを形成した後でも、例えば、フィルム表面を均一に削る、溶剤に浸してフィルムの表面を均一に溶かす、などといった方法を用いることにより所望の角度に調節することができる。尚この際に用いられる溶剤は、ディスコティック液晶性材料、配向基板の種類によって適宜選択する。
【０２６６】
本発明の補償フィルムを実際に液晶セルに配置する場合、上述の配向基板を該光学フィルムから剥離して、本補償フィルム単体で用いる、配向基板上に形成したそのままの状態で使用するまたは配向基板とは異なる別の基板に補償フィルムを積層して使用する、ということが考えられる。
【０２６７】
フィルム単体として用いる場合には、配向基板を補償フィルムとの界面で、ロールなどを用いて機械的に剥離する方法、構造材料すべてに対する貧溶媒に浸漬したのち機械的に剥離する方法、貧溶媒中で超音波をあてて剥離する方法、配向基板と該光学フィルムとの熱膨張係数の差を利用して温度変化を与えて剥離する方法、配向基板そのもの、または配向基板上の配向膜を溶解除去する方法などを例示することができる。剥離性は、用いるディスコティック液晶性材料と配向基板の密着性によって異なるため、その系に最も適した方法を採用すべきである。
【０２６８】
次に、配向基板上に形成した状態で補償フィルムを用いる場合、配向基板が透明で光学的に等方であるか、あるいは配向基板が液晶表示素子にとって必要な部材である場合には、そのまま目的とする補償素子として使用することができる。
さらに、配向基板上でディスコティック液晶性材料を配向固定化して得られた、本発明の補償フィルムを該基板から剥離して、光学用途により適した別の基板上に積層し、該フィルムと配向基板とは異なる別の基板とから少なくとも構成される積層体を補償素子として使用することもできる。
【０２６９】
例えば、使用する配向基板が、ハイブリッド配向形態を得るために必要なものではあるが、補償素子として使用する場合の性質には、好ましくない影響を与えるような該基板を用いた場合、その基板を配向固定化後の補償フィルムから除去して用いることができる。具体的には次のような方法を採ることができる。
目的とする補償素子に適した基板（以下、第２の基板と言う）と配向基板上に形成された本発明の単層の補償フィルムとを、例えば接着剤または粘着剤を用いて貼りつける。次に、配向基板と本発明の該補償フィルムの界面で、配向基板を剥離し、本発明の補償フィルムを補償素子に適した第２の基板側に転写して目的とする補償素子を製造することが可能である。
【０２７０】
転写に用いられる第２の基板としては、適度な平面性を有するものであれば特に限定されないが、ガラスや透明で光学的等方性を有するプラスチックフィルムなどが好ましい。かかるプラスチックフィルムの例としては、ポリメタクリレート、ポリスチレン、ポリカーボネート、ポリエーテルスルフォン、ポリフェニレンサルファイド、ポリアリレート、アモルファスポリオレフィン、トリアセチルセルロースあるいはエポキシ樹脂などをあげることができる。なかでもポリメチルメタクリレート、ポリカーボネート、ポリアリレート、トリアセチルセルロース、ポリエーテルスルフォンなどが好ましく用いられる。また、光学的に異方性であっても、液晶表示素子にとって必要な部材である場合にはそのまま使用することができる。このような例としては、ポリカーボネートやポリスチレンなどのプラスチックフィルムを延伸して得られる位相差フィルム、偏光フィルムなどがあげられる。
【０２７１】
さらに、用いられる第２の基板の例として液晶表示セルそのものをあげることができる。液晶表示セルは、上下２枚の電極付きガラス基板を用いており、この上下いずれか、あるいは両面のガラス上に本発明の補償フィルムを転写すれば、本補償フィルムの組み込みがすでに達成されていることになる。また表示セルを形成するガラス基板そのものを配向基板として本発明の補償フィルムを製造することももちろん可能である。
以上説明した第２の基板は、ディスコティック液晶の配向制御能を実質的に持つ必要はなく、また第２の基板と該フィルムとの間に配向膜などは必要としない。
転写に用いられる第２の基板と本発明の補償フィルムとを貼りつける接着剤または粘着剤は、光学グレードのものであれば特に制限はないが、アクリル系、エポキシ系、ウレタン系、エチレン−酢ビ共重合体系、ゴム系、ウレタン系、およびこれらの混合系などを用いることができる。また接着剤としては、熱硬化型、光硬化型、電子線硬化型などのいずれの接着剤でも光学的等方性を有していれば問題なく使用することができる。
【０２７２】
本発明の補償フィルムを光学素子に適した第２の基板への転写は、接着後配向基板を該光学フィルムとの界面で剥離することにより行える。剥離の方法は、上述でも説明したが、ロールなどを用いて機械的に剥離する方法、構造材料すべてに対する貧溶媒に浸漬したのち機械的に剥離する方法、貧溶媒中で超音波をあてて剥離する方法、配向基板と該補償フィルムとの熱膨張係数の差を利用して温度変化を与えて剥離する方法、配向基板そのもの、または配向基板上の配向膜を溶解除去する方法などを例示することができる。剥離性は、用いるディスコティック液晶性材料と配向基板の密着性によって異なるため、その系に最も適した方法を採用すべきである。
以上説明した第２の基板への転写により、通常基板側のフィルム界面近傍のディスコティック液晶のダイレクターとフィルム平面との成す角度が０度以上５０度以下となる補償素子を得ることができる。
また本発明の補償フィルムには、表面の保護のために透明プラスチックフィルムなどの保護層などを設けることもできる。
【０２７３】
このようにして得られた補償フィルムは、複屈折モードかつノーマリーホワイトモードのＴＮ液晶ディスプレーに対し顕著な視野角補償効果をもつ。本発明の補償フィルムの膜厚は、用いる液晶セルのパラメーターや補償フィルムに用いるディスコティック液晶性材料の屈折率特性に依存するので一概には言えないが、通常０．１μｍ以上１００μｍ以下の範囲であり、好ましくは０．１μｍ以上２０μｍ以下、より好ましくは０．２μｍ以上１０μｍ以下の範囲、特に好ましくは０．４μｍ以上５μｍ以下の範囲である。膜厚が０．１μｍ未満の時は補償効果が十分得られないおそれがある。膜厚が１００μｍを越える時はディスプレーの表示が不必要に色づくおそれがあり好ましくない。
ただし本発明の補償フィルムの性能をより高く引き出すためには、補償フィルムのパラメーターや軸配置をさらに詳細に考慮することが好ましく、以下に説明する。ただし、本発明は以下の条件に限定されるものではない。
【０２７４】
一般に、補償フィルムの構造を特徴づける光学パラメーターや物性値としては、ダイレクターの角度、膜厚、見かけの面内リターデーション、平均チルト角を挙げることができ、それらについて以下に説明する。
先ずディスコティック液晶のダイレクターが補償フィルム平面となす角は、該フィルムの上面界面近傍もしくは下面界面近傍の一方においては６０度以上９０度以下の角度をなし、当該面の反対面においては０度以上５０度以下であることが好ましい。この条件を満たさない場合、液晶セルの選択表示時における屈折率構造の特徴である、基板界面付近で液晶のダイレクターが基板に略平行、膜厚方向の中央部で略垂直という屈折率の変化に対し、補償を十分に行なえなくなる恐れがある。本補償フィルムの液晶のダイレクターがフィルム平面となす角度は、より好ましくは一方が７０度以上９０度以下、他方が０度以上３０度以下である。
【０２７５】
次に補償フィルムの膜厚は、液晶のもつ固有の複屈折値との関連において制御する必要がある。ここでいう固有の複屈折値（以下Δｎとも呼ぶ）とは、本補償フィルムに用いているディスコティック液晶性材料が、極微小領域においてもつダイレクターに垂直な方向の屈折率（以下ｎｏとも呼ぶ）とダイレクターに平行な方向の屈折率（以下ｎｅとも呼ぶ）の差のことである。このような屈折率はアッベ屈折計が、連続的に屈折率が変化する構造であっても、測定界面近傍の情報を提供する性質があることを利用して求めることもできる。また、ディスコティック液晶性材料を２枚の同じ界面の基板に挟んでハイブリッド配向形態を抑制し、ダイレクターが一方向に向くように配向せしめた試料を測定することによっても求めることができる。このようにして得られた固有の複屈折値と補償フィルムの絶対膜厚との積の絶対値は、２０ｎｍ以上１０００ｎｍ以下の範囲であり、より好ましくは５０ｎｍ以上６００ｎｍ以下であり、特に好ましくは１００ｎｍから４００ｎｍ以下の範囲である。この範囲にある場合、本発明の補償フィルムは、十分な補償効果を発現する。２０ｎｍ未満の時は、液晶ディスプレーの視野角特性をほとんど変化させることができない恐れがある。また１０００ｎｍを超える時は、液晶表示に不必要な色付きが生じる恐れがある。尚、本発明の補償フィルムは、複数枚で使用することもできるが、その場合、それぞれの補償フィルムについて、固有の複屈折値と絶対膜厚との積の値の絶対値が、これらの範囲内にあることが好ましい。
【０２７６】
次に正面における、面内の見かけのリターデーション値について説明する。本発明でいうハイブリッド配向では、液晶のダイレクターが一般にフィルム面に垂直な方向にないために、フィルム面に垂直な方向から観察したとき、見かけ上複屈折が生じることになる。ダイレクターをフィルム面内に投影したとき得られる方向が、見かけ上進相軸で、それと垂直な面内の方向が遅相軸となる。この正面における、見かけのリターデーション値は、エリプソメトリー等の偏光光学測定により容易に求めることができる。本発明の補償フィルムにおける、見かけのリターデーション値は、５５０ｎｍの単色光に対し、通常５ｎｍから５００ｎｍの範囲、より好ましくは１０ｎｍから３００ｎｍの範囲、特に好ましくは１５ｎｍから１５０ｎｍの範囲である。見かけのリターデーション値が、５ｎｍ未満の時は補償効果が、負の一軸性構造と同様なものとなる恐れがある。また５００ｎｍより大きいときは、斜めからみたときに液晶ディスプレーに不必要な色付きが生じる恐れがある。本発明の補償フィルムを複数枚で使用する場合は、それぞれのフィルムの見かけのリターデーション値の絶対値がこれらの範囲内にあることが好ましい。
【０２７７】
次に光学パラメーターとして、見かけの平均チルト角が挙げられる。これは、液晶のダイレクターが基板法線となす角度の平均的な値である。これは、結晶構造の解析に有効な、クリスタルローテーション法を応用して求めることができる。測定法法は以下の通りである。
【０２７８】
▲１▼  まず直交した偏光子の間に、基板上に形成したままの状態で本発明の補償フィルムを挟む。但しその配置の仕方は、基板面における該フィルム中のディスコティック液晶のダイレクターの投影ベクトルと、偏光子の透過軸が４５度の角度を成すようにする。
▲２▼  次に、基板上の補償フィルムを、基板面における該ダイレクターの投影ベクトル方向に沿って、基板ごと傾け、透過率を測定する。
▲３▼  補償フィルムの傾き角と透過率の関係から、平均チルト角を計算により求める。
【０２７９】
尚、偏光子を補償フィルム（基板上に形成したままの状態）より光源に近い側に１枚だけ置き、出射光を偏光解析して見かけのリターデーション値を求める方法も同様に採用することができる。
但し本補償フィルムは、ハイブリッド配向を持つため、光軸が一定方向にある負の一軸性構造とは完全に等価ではない。すなわち、負の一軸性構造では一般に透過率がほぼゼロに落ちつく傾き角度が存在し、これは試料の光軸に沿って入射光が進んだことに対応している（但し、フィルム界面での光の屈折を考慮する）。それに対しハイブリッド配向では、光軸が存在しないため完全に透過率がゼロになる傾き角度は存在しない。そのため、透過率の極小値あるいは透過率と傾き角の関係を示す曲線の曲率が最も近い、均一チルト配向のチルト角を、本補償フィルムの平均チルト角とすることにする。このようにして求められた平均チルト角は、通常２度から６０度の範囲であり、好ましくは５度から５０度の範囲、さらに好ましくは１０度から４５度の範囲である。平均チルト角が２度未満の時は、補償効果が負の一軸性構造と同様なものとなる恐れがある。また、平均チルト角が６０度を超える時は、厚み方向の平均屈折率が、面内のそれに比べて大きくなりすぎ、補償効果が十分に得られなくなる恐れがある。なおここでいう平均チルト角とは、ディスコティック液晶のダイレクターとフィルム平面における法線とがなす角度の膜厚方向における平均値である。
【０２８０】
以上、補償フィルムの構造を詳述できる光学パラメーターや物性値として、ダイレクターの角度、膜厚、面内の見かけのリターデーション値、平均チルト角について説明した。上記の値は、全て測定可能であり、それぞれについて好ましい範囲内にあることが当然好ましい。しかしながら、補償フィルムの形態によっては、全てについて測定が困難な場合がある。このような場合、これらの値は互いに相関があるため、これらのうち少なくとも２つを測定し、それぞれについて上述の好ましい範囲内にあれば実用上差し支えない。例えば同じ液晶性材料を用い、同様な方法で配向させた場合、本発明では一般に、フィルム界面でのディスコティック液晶のダイレクターの角度や、平均チルト角は膜厚によらず一定であり、またリターデーション値は膜厚に比例する。
【０２８１】
次に、本発明の補償フィルムの配置方法について説明する。本補償フィルムの配置位置は液晶ディスプレーの２枚の偏光板の間であればよく、１枚または複数枚の補償フィルムを配置することができる。本発明では、１枚または２枚の補償フィルムを用いて視野角補償を行なうことが実用上好ましい。３枚以上の補償フィルムを用いても、視野角補償は可能であるが、コストアップに繋がるためあまり好ましいとはいえない。具体的な配置位置を例示すると以下のようになる。ただしこれらはあくまで代表的な配置位置であり本発明はこれら制限されない。
【０２８２】
まず、本補償フィルムを１枚で用いる場合について説明する。補償フィルムは、偏光板と液晶セルの間に配置し、セルの上面側でも良いし下面側でも良い。尚、補償フィルム中のディスコティック液晶のダイレクターの補償フィルム平面に関する投影ベクトルの方向を以後ダイレクター方位と呼ぶことにする。このダイレクター方位は、隣接する液晶セルの基板の配向処理方向（セル基板界面におけるネマチック液晶のダイレクター方向）と略平行であることが好ましい。両者のなす角度の絶対値を鋭角で表せば、０度から４０度の範囲が好ましく、より好ましくは０度から３０度であり、特に好ましくは０度から１５度である。ダイレクター方位と液晶セルの基板の配向処理方向とがなす角度が４０度から９０度の場合は、充分な視野角補償が行なえない恐れがあり、あまり好ましいとはいえない。
【０２８３】
次に、２枚で用いる場合について説明する。２枚の補償フィルムは、上下一対の偏光板に挟まれた液晶セルの、上側面または下側面に配置する。配置する際、２枚が同じ側にあっても良いし、上下に分かれていても良い。また２枚の補償フィルムは、同一のパラメーターを持つものでも良いし、異なるものでも良い。
２枚の補償フィルムを液晶セルの上下に分けて使用する場合は、それぞれの補償フィルムを上述の１枚のみを使用する場合と同様な配置にすることが好ましい。すなわち、それぞれの補償フィルム中の液晶のダイレクター方位と隣接する液晶セルの基板の配向処理方向のなす角度の絶対値は、鋭角で表したとき、０度から４０度の範囲が好ましく、より好ましくは０度から３０度の範囲であり、特に好ましくは０度から１５度の範囲である。
【０２８４】
また２枚の補償フィルムを、液晶セルの上側若しくは下側の同じ側に配置する場合は、まず、液晶セルに近い側の補償フィルムの配置を、１枚の補償フィルムを用いる場合と同様にする。すなわち、補償フィルム中の液晶のダイレクター方位と隣接する液晶セルの基板の配向処理方向のなす角度の絶対値は、鋭角で表したとき、０度から４０度の範囲が好ましく、より好ましくは０度から３０度であり、特に好ましくは０度から１５度である。２枚目のフィルムは１枚目のフィルムと偏光板の間に配置することになるが、１枚目のフィルムに隣接したセル基板の配向処理方向と２枚目のフィルムのダイレクター方位のなす角度の絶対値は、鋭角で表したとき、好ましくは５０度から９０度の範囲であり、より好ましくは６０度から９０度の範囲であり、特に好ましくは７５度から９０度の範囲である。
【０２８５】
本発明の補償フィルムは、ハイブリッド配向を持つがゆえに、補償フィルムの上下は等価でなく、どちらの面を液晶セルに近い方にするかによって補償効果に多少の違いが見られ、一概にどちらの面を液晶セル側に配置するとは言えない。ディスコティック液晶のダイレクターとフィルム平面との成す角度が大きい面（６０度以上９０度以下）または小さい面（０度以上５０度以下）のどちらを液晶セル側に配置するかは、液晶セルの種類によって異なるため、液晶セルの条件に見合うように本発明の補償フィルムを配置することが望ましい。
【０２８６】
本補償フィルムは、１枚もしくは複数枚で使用することにより、複屈折モードかつノーマリーホワイトモードのＴＮ型液晶ディスプレーの視野角改善に絶大な効果を発揮する。また、従来の光学フィルム、たとえば負の一軸性屈折率構造をもつフィルムや、正の一軸性屈折率構造をもつフィルムを併せて使用することも可能である。但し、視野角補償に対し決定的な役割を果たすのは本発明の補償フィルムであり、他の従来の光学フィルムのみを如何様に組み合わせて用いたとしても、本発明の補償フィルムのような顕著な視野角拡大効果は得ることができない。
【０２８７】
以上のように、本発明の補償フィルムを少なくとも１枚配置した液晶表示装置は、視角による僅かな色の変化や、明暗の変化も殆ど感じることが無い。また、ディスプレーを大面積化した際にも、画面中央部と周辺部とで同一の表示を行なうことが可能である。特に、旋光モードで見られていた黒つぶれをおこす視角領域がほとんどない。また、複屈折モードであることから、コントラストの識いき特性がより急峻であり、ＴＦＴのような高性能の電極基板を用いる場合のみならず、従来電圧保持特性があまり良くなかったＭＩＭ電極を用いる場合や単純マトリクス方式においても高性能の表示を可能ならしめることができる。
【０２８８】
【実施例】
以下に実施例を述べるが、本発明はこれらに制限されるものではない。なお実施例で用いた各分析法は以下の通りである。
（化学構造決定）
４００ＭＨｚの 1Ｈ−ＮＭＲ（日本電子製  ＪＮＭ−ＧＸ４００）で測定した。
（光学顕微鏡観察）
オリンパス製の偏光顕微鏡ＢＸ−５０を用いて、オルソスコープ観察およびコノスコープ観察を行った。また、液晶相の同定はメトラーホットステージ（ＦＰ−８０）上で加熱しながらテクスチャー観察することにより行った。
（偏光解析）
（株）溝尻光学工業所製エリプソメーターＤＶＡ−３６ＶＷＬＤを用いて行った。
（屈折率測定）
アタゴ（株）製アッベ屈折計  Ｔｙｐｅ−４Ｔを用いて行った。
（膜厚測定）
（株）小坂研究所製高精度薄膜段差測定器  ＥＴ−１０を主に用いた。
また、干渉波測定（日本分光製  紫外・可視・近赤外分光光度計Ｖ−５７０）と屈折率のデーターから膜厚を求める方法も併用した。
【０２８９】
（実施例１）
ヘキサヒドロキシトルクセン５０ｍｍｏｌ、ｐ−フルオロ安息香酸クロリド１００ｍＭ、ｐ−ヘキシルオキシ安息香酸クロリド１００ｍｍｏｌ、ステアリン酸クロリド１００ｍｍｏｌを１リットルの乾燥したピリジンに溶かし、窒素雰囲気下、９０℃で５ｈ溶液を攪拌した。次いで反応液を１０リットルの水に投入し、沈澱をろ過により分離し、０．１Ｎ塩酸洗浄、純水洗浄し、乾燥過程を経て、式（１）のディスコティック液晶性材料（茶褐色の粉末７０ｇ）を得た。
【０２９０】
【化２３２】
0003717232.tif 000233
カッコ横の数字はモル組成比を表す。
【０２９１】
この材料をメトラーホットステージ上で観察すると、シュリーレン模様が見られＮＤ相をもつことがわかり、また冷却しても結晶相は全く現れなかった。この材料５ｇを４５ｇのクロロホルムに溶解させ１０重量％の溶液を調製した。ラビングポリイミド膜を有する１５ｃｍ角のガラス基板上にスピンコート法により溶液を塗布し、次いで８０℃のホットプレート上で乾燥し、オーブンで２３０℃で２０分間熱処理した後、室温中に取り出して冷却し、透明な基板上に単層の補償フィルム１を得た。
【０２９２】
該フィルムの膜厚は２．１μｍであった。また後述する屈折率測定により式（１）のディスコティック液晶性材料の複屈折は０．１１であり、これと膜厚との積は２３０ｎｍとなった。
またエリプソメーターを用いて偏光解析を行ったところ、まず正面での見かけのリターデーション値は５２ｎｍであった。遅相軸はラビング方向と垂直なフィルム面内の方向にあった。
【０２９３】
次に直交した偏光子の間に基板上に形成したまま補償フィルム１を挟み、補償フィルム中の液晶のダイレクターの補償フィルム面への投影ベクトルと、偏光子の透過軸が４５度の角度をなすように配置し、基板ごと補償フィルム１をダイレクターの補償フィルム面への投影ベクトル方向（ラビング方向と一致）にそって傾け、みかけのリターデーション値を測定した。その結果、図３のグラフが得られ、リターデーションの極小値を示す傾き角の値より、次に述べる屈折率を考慮して平均チルト角２６度という結果を得た。また図６より液晶のダイレクターは、基板のラビング方向に対して図３中に示したような方向に傾いていることがわかった。
【０２９４】
なお、屈折率測定は以下のようにして行った。ラビングポリイミド膜を有する高屈折率ガラス上に、補償フィルム１と同様に補償フィルムを形成し、アッベ屈折計で屈折率測定を行った。屈折計のプリズム面に、ガラス基板が接するように置き、補償フィルムの基板界面側が空気界面側より下にくる配置としたとき、面内の屈折率には異方性がなく１．６４で一定であり、厚み方向の屈折率もほぼ一定で１．５３であった。このことからガラス基板側では、円盤状の液晶分子が基板に平行に平面配向していることがわかった（ダイレクターが基板平面に垂直）。次に屈折計のプリズム面に、補償フィルムの空気界面側が接するように配置した場合、ラビング方向と平行な面内の屈折率は１．５３で、ラビングと垂直な面内の方向は１．６４で、厚み方向は試料の方向に依らず１．６４で一定であった。このことから空気界面側では、円盤状の液晶分子は、基板とラビング方向に垂直な方向に配向していることがわかった（ダイレクターが基板平面に平行）。こういった屈折率構造は、フィルム１でも同じである。このことから補償フィルム１のもつ固有の屈折率は、ダイレクターに平行な方向で１．５６（ｎｅ）、ダイレクターに垂直な方向で１．６４（ｎｏ）であり、その差は０．１１であることが分かった。
【０２９５】
このような構造をもつ補償フィルム１を、ＴＮテストセルに載せ、図４（ａ）の配置にし、コントラスト値の視野角依存性を測定した。ＴＮセルは、９０度左ねじれで電圧無印加時のリターデーションは５０５ｎｍであった。その結果図６に示したように視野角の広い表示が得られた。また図５の配置にした際にも、視野角の広い表示が得られた。
【０２９６】
（実施例２）
溶液塗布時の条件のみを変えて、実施例１と同様の操作により、ラビングポリイミド膜を有するガラス基板上に、膜厚１．２μｍの単層の補償フィルム２を作製した。フィルム２の正面での見かけのリターデーションは３０ｎｍであった。平均チルト角および界面での屈折率を測定したところ、フィルム１と誤差範囲内で全く同じであった。
実施例１で用いたＴＮセルを用い、図７（ａ）の配置でコントラストの視野角依存性を測定し、図９のように補償フィルムによる視野角拡大効果を得た。また図８の配置にした際にも、視野角の広い表示が得られた。
【０２９７】
（実施例３）
ヘキサアセトキシトリフェニレン５０ｍｍｏｌ、プロポキシ安息香酸７５ｍｍｏｌ、ペンチルオキシ安息香酸１５０ｍｍｏｌ、ヘプチルオキシ安息香酸７５ｍｍｏｌとを用い、これらをガラスフラスコ中、窒素雰囲気下でメカニカルスターラーで激しくかき混ぜながら２８０℃で８時間脱酢酸反応を行なった。生成物をテトラクロロエタンに溶かした後、この溶液を大量のメタノール中に滴下して再沈操作を行い、析出物を乾燥してディスコティック液晶性材料（式（２））を得た。
【０２９８】
【化２３３】
0003717232.tif 000234
カッコの横の数字はモル組成比を表す。
【０２９９】
得られた該材料をメトラーホットステージで観察したところ、ＮＤ相を有し、液晶相から冷却しても結晶相が全く現れないことがわかった。また、１１０℃以下では全く流動性がなかった。この材料を１０重量％含むキシレン溶液を調製し、ラビングポリイミド膜を有するガラス基板（３０ｃｍ角、厚み１．１ｍｍ）上に印刷法により塗布した。次いで風乾し、２００℃で３０分熱処理した後、室温中で冷却・固定化させた。得られた基板上の単層の補償フィルム３は透明で配向欠陥はなく、厚みは１．０μｍであった。屈折率測定により、液晶のダイレクターは配向基板界面においては基板にほぼ垂直、空気界面側では基板にほぼ平行であり、ｎｅ＝１．５５、ｎｏ＝１．６５であった。これよりｎｏとｎｅの屈折率差は０．１０であり、これと膜厚との積は１００ｎｍとなった。また面内の見かけのリターデーション値は４５ｎｍで、遅相軸はラビング方向と垂直な面内の方向にあった。また補償フィルム３をラビング方向に沿って傾けて見かけのリターデーション値を測定し平均チルト角４０度という結果を得た。
【０３００】
ＴＦＴ電極基板を有する液晶セル、偏光板、および補償フィルム３を２枚用いて図１０のように配置し、視野角特性を調べた。液晶セルのパラメーターは、電圧無印加時において、９０度の左ねじれ構造を持っており、リターデーション値は４９５ｎｍであった。市販のパターンジェネレーターにより８階調のグレースケール表示を行なった。図１１は白と黒の二値のコントラスト比が３０以上であり、かつ８階調のグレースケールの序列の反転が全く無い領域を示したものであ
る。
【０３０１】
（比較例１）
実施例３のＴＦＴ液晶セルに対し、図１２の構成で補償板を用いずに複屈折モードで８階調のグレースケール表示を行なった。視野角特性は図１３のように視野角の狭いものであった。
【０３０２】
（比較例２）
実施例３のＴＦＴ液晶セルに対し、図１４の構成で補償板を用いずに旋光モードで８階調のグレースケール表示を行なった。視野角特性は図１５のように、比較例１の旋光モードよりは視野角が広いが、実施例３の補償板を備えた複屈折モードよりも視野角が狭いものであった。特に９０度方位において、黒つぶれや階調の反転が激しかった。
【０３０３】
（実施例４）
ディスコティック液晶性材料として、式（３）のビフェニルジカルボン酸単位で一部メソゲンを連結させたオリゴマー組成物を用いた。
【０３０４】
【化２３４】
0003717232.tif 000235
カッコの横の数字はモル組成比を表す。
【０３０５】
このオリゴマーは、結晶相をもたず、ＮＤ相より低温でガラス転移を示した。このオリゴマーを、ブチルセロソルブに加熱しながら溶かし、１２wt％の溶液を得た。
次いで、ロールコーターにより幅２５ｃｍのラビングポリエチレンテレフタレート（厚さ５０μｍの帝人社製テトロンフィルムをラビングしたもの）に１００ｍの長さにわたってダイーコート法により塗布した。１００℃の熱風で乾燥し、１８０℃で１０分熱処理した後、冷却して液晶相を固定化したラビングポリエチレンテレフタレートフィルム上の膜厚１．５μｍの単層の補償フィルム４を得た。
【０３０６】
ポリエチレンテレフタレートフィルムが複屈折をもち補償板として用いるには問題があるため、補償フィルム４を光学グレードの等方性のポリカーボネートに二液混合型エポキシ系接着剤を介して転写した。操作は、ポリカーボネートフィルムに接着剤を塗布した後、ラビングポリエチレンテレフタレートフィルム上のフィルム４とを、接着剤とフィルム４が接するようにして貼り合わせ、接着剤を硬化させた後、ラビングポリエチレンテレフタレートフィルムを剥離することにより行なった。
【０３０７】
なお、転写操作のため補償フィルム４と基板の関係は、ポリエチレンテレフタレートフィルム上と接着層を有するポリカーボネートフィルム上とでは逆になっており、剥離後のフィルム４の上下界面近傍の液晶のダイレクターは、接着層と接している界面側でフィルム面に略垂直、空気側でフィルム面に略平行となっていた。
正面での見かけのリターデーションは２５ｎｍで遅相軸がポリエチレンテレフタレートフィルムのラビング方向に対応する方向に垂直な方位にあり、平均チルト角は１６度であった。
この、接着層を有するポリカーボネート上の補償フィルム４を２枚用いて補償効果を調べた。ＭＩＭ電極基板を有する液晶セル、偏光板、および補償フィルム４を２枚用いて図１６のように配置し、視野角特性を調べた。液晶セルのパラメーターは、電圧無印加時において、９０度左ねじれ、リターデーション値が４８０ｎｍであった。市販のパターンジェネレーターにより８階調のグレースケール表示を行なった。図１７は白と黒の二値のコントラスト比が３０以上であり、かつ８階調のグレースケールの序列の反転が全く無い領域を示したものである。視野角の広い表示が得られることがわかった。
【０３０８】
（実施例５）
実施例４のＭＩＭ液晶セルおよび２枚のフィルム４を用い、図１８のような配置で視野角特性を測定した。図１９は白と黒の二値のコントラスト比が３０以上であり、かつ８階調のグレースケールの序列の反転が全く無い領域を示したものである。視野角の広い表示が得られることがわかった。
【０３０９】
（実施例６）
ディスコティック液晶性材料として、ＮＤ相を有する式（４）の材料を用い、実施例１の操作と同様に、ラビングポリイミド膜を有するガラス基板上に単層の補償フィルム（膜厚１．２μｍ）を作成した。
【０３１０】
【化２３５】
0003717232.tif 000236
【０３１１】
得られた該フィルムについて、実施例１と同様にして光学顕微鏡観察、屈折率測定を行ったところハイブリッド配向を形成していることがわかった。なお液晶のダイレクターとフィルム平面とのなす角度は、ガラス界面側が約９０度、空気界面側は約１５度であった。また平均チルト角は、３８度であった。
次いで実施例１で使用したＴＮセルを用いて視野角拡大効果を調べたところ、実施例１と同様な効果を得ることが確認された。
【０３１２】
（実施例７）
ディスコティック液晶性材料として、ＮＤ相を有する式（５）の材料を用い、実施例１の操作と同様に、ラビングポリイミド膜を有するガラス基板上に単層の補償フィルム（膜厚１．２μｍ）を作成した。
【０３１３】
【化２３６】
0003717232.tif 000237
【０３１４】
得られた該フィルムについて、実施例１と同様にして光学顕微鏡観察、屈折率測定を行ったところハイブリッド配向を形成していることがわかった。なお液晶のダイレクターとフィルム平面とのなす角度は、ガラス界面側が約９０度、空気界面側は約２０度であった。また平均チルト角は、３３度であった。
次いで実施例１で使用したＴＮセルを用いて視野角拡大効果を調べたところ、実施例１と同様な効果を得ることが確認された。
【０３１５】
（実施例８）
ディスコティック液晶性材料として、ＮＤ相を有する式（６）の材料を用い、実施例１の操作と同様に、ラビングポリイミド膜を有するガラス基板上に単層の補償フィルム（膜厚１．５μｍ）を作成した。
【０３１６】
【化２３７】
0003717232.tif 000238
【０３１７】
得られた該フィルムについて、実施例１と同様にして光学顕微鏡観察、屈折率測定を行ったところハイブリッド配向を形成していることがわかった。なお液晶のダイレクターとフィルム平面とのなす角度は、ガラス界面側が約９０度、空気界面側は約１５度であった。また平均チルト角は、３６度であった。
次いで実施例１で使用したＴＮセルを用いて視野角拡大効果を調べたところ、実施例１と同様な効果を得ることが確認された。
【０３１８】
（実施例９）
ディスコティック液晶性材料として、ＮＤ相を有する式（７）の材料を用い、実施例１の操作と同様に、ラビングポリイミド膜を有するガラス基板上に単層の補償フィルム（膜厚１．６μｍ）を作成した。
【０３１９】
【化２３８】
0003717232.tif 000239
【０３２０】
得られた該フィルムについて、実施例１と同様にして光学顕微鏡観察、屈折率測定を行ったところハイブリッド配向を形成していることがわかった。なお液晶のダイレクターとフィルム平面とのなす角度は、ガラス界面側が約９０度、空気界面側は約３０度であった。また平均チルト角は、３０度であった。
次いで実施例１で使用したＴＮセルを用いて視野角拡大効果を調べたところ、実施例１と同様な効果を得ることが確認された。
【０３２１】
（実施例１０）
ディスコティック液晶性材料として、式（８）の化合物を合成した。この化合物はＮＤ相を有し、冷却によりＮＤ相の配向を保持したまま固定化できた。この化合物をブチルセロソルブに加熱しながら溶かし、１０wt％の溶液を得た。
【０３２２】
【化２３９】
0003717232.tif 000240
【０３２３】
次いで、幅６０ｃｍのラビング処理したポリエチレンナフタレートフィルムに１００ｍの長さにわたってダイコート法によりディスコティック液晶性材料溶液を塗布した。６０℃の温風で乾燥し、２２０℃で１０分間熱処理した後、冷却し、ラビングポリエチレンナフタレートフィルム上に膜厚１．２μｍ、平均チルト角３５度の単層の補償フィルム９を得た。
ポリエチレンナフタレートフィルムが不透明であり、補償素子として用いるには問題があるため、補償フィルム９をトリアセチルセルロースフィルム上にＵＶ硬化型接着剤を介して転写した。転写の方法は、トリアセチルセルロースフィルムに接着剤を塗布した後、ラビングポリエチレンナフタレートフィルム上の該補償フィルム９とを、接着剤と該フィルム８が接するようにして貼り合わせ、接着剤をＵＶ光で硬化させた後、フィルム９からラビングポリエチレンナフタレートフィルムを剥離することにより行った。
なお転写操作により、補償フィルム９の上下界面近傍の液晶のダイレクターは、トリアセチルセルロースフィルム上の接着剤層に接した側でフィルム平面に略垂直、空気側で略平行となっていた。
正面での見かけのリターデーションは４０ｎｍで遅相軸がポリエチレンナフタレートフィルムのラビング方向に対応する方向に垂直な方位であった。
この接着剤層を介したトリアセチルセルロースフィルム上の補償フィルム９を２枚作成し、該フィルム９を２枚用いて補償効果を次のようにして調べた。ＴＮ液晶セル、偏光板および補償フィルム８を図２０のように配置し、視野角特性を調べた。ＴＮ液晶セルのパラメーターは、電圧無印加時において９０度左ねじれであり、リターデーション値は４４０ｎｍであった。図２１は白と黒の二値のコントラスト比が５０の等コントラスト曲線である。この結果より、補償フィルム９の補償効果、すなわち視野角の広い表示が得られることがわかった。
【０３２４】
【発明の効果】
ディスコティック液晶のハイブリッド配向形態を固定化した本発明の補償フィルムは、複屈折モードかつノーマリーホワイトモードのＴＮ液晶ディスプレーのコントラストの視野角依存性を顕著に改善することができる。さらに、本補償フィルムを搭載しても複屈折モードの視角による黒つぶれが起こりにくいという特徴を保持している。すなわち、本補償フィルムにより視野角による、コントラスト、階調、黒つぶれの少ない、従来になく優れた液晶表示素子の提供が可能になり、工業的に極めて高い価値を有する。
【図面の簡単な説明】
【図１】  ディスコティック液晶のもつ固有の屈折率分布とダイレクターについて説明した図。
【図２】  ディスコティック液晶のとり得る配向構造の模式図。図中の矢印がダイレクター。（ａ）はダイレクターが基板面に垂直な負の一軸性構造。（ｂ）は基板面に対して一定角度チルトした負の一軸性構造。（ｃ）は本発明の補償板が有するダイレクターが厚み方向で徐々に変化するハイブリッド配向。図中の矢印が液晶のダイレクター方向。ダイレクター方向は頭と尾の区別は無いが便宜上矢印とした。
【図３】  基板上に形成したままの状態の補償フィルムを、基板のラビング方向に沿って傾け、見かけのリターデーションを測定した結果を示すグラフ。図中にフィルムを傾ける方向を説明する図を示した。また図中の液晶のダイレクターの傾き方向は本測定で得られた結果をもとに模式的に表したもの。
【図４】  実施例１で用いた１つの液晶表示装置の斜視図（ａ）および各構成部材の軸配置（ａおよびｂ）。（ｃ）は方位角φと視角θを説明する図。（ｃ）の図は以下の図に共通。
１    上偏光板
２    ＴＮ液晶セル
３    ラビングポリイミド膜を有する上ＩＴＯ電極基板
４    ラビングポリイミド膜を有する下ＩＴＯ電極基板
５    下偏光板
６    透明基板上の補償板
７    基板（ラビングポリイミド膜を有するガラス基板）
８    補償フィルム１
９    上偏光板の透過軸
１０    上電極基板のラビング方向
１１    下電極基板のラビング方向
１２    下偏光板の透過軸
１３    基板のラビング方向
【図５】  実施例１で用いた別の液晶表示装置の斜視図。
【図６】  実施例１（図４（ａ）の配置）で得られた視野角特性。図中の曲線がコントラスト３０の等コントラスト曲線である。３つの同心円はそれぞれ視角θ＝２０度、４０度および６０度を表し、点線で示した十字は方位角φ＝０．９０度、１８０度および２７０度を表す。（ａ）補償板なし    （ｂ）補償板あり
【図７】  実施例２で用いた液晶表示装置の１つの斜視図（ａ）および各構成部材の軸配置（ａおよびｂ）。
１    上偏光板
２    ＴＮ液晶セル
３    ラビングポリイミド膜を有する上ＩＴＯ電極基板
４    ラビングポリイミド膜を有する下ＩＴＯ電極基板
５    下偏光板
６    透明基板上の補償フィルム
７    基板（ラビングポリイミド膜を有するガラス基板）
８    補償フィルム２
９    透明基板上の補償フィルム
１０    基板（ラビングポリイミド膜を有するガラス基板）
１１    補償フィルム２
１２    上偏光板の透過軸
１３    上電極基板のラビング方向
１４    下電極基板のラビング方向
１５    下偏光板の透過軸
１６    基板のラビング方向
１７    基板のラビング方向
【図８】  実施例２で用いた別の液晶表示装置の斜視図。
【図９】  実施例２（図６（ａ）の配置）で得られた視野角特性（コントラスト３０の等コントラスト曲線）。
【図１０】  実施例３で用いた液晶表示装置の斜視図（ａ）および各構成部材の軸配置（ａおよびｂ）
１    上偏光板
２    ＴＮ液晶セル
３    ラビングポリイミド膜を有する上ＩＴＯ電極基板
４    ラビングポリイミド膜を有する下ＩＴＯ電極基板
５    下偏光板
６    透明基板上の補償フィルム
７    基板（ラビングポリイミド膜を有するガラス基板）
８    補償フィルム３
９    透明基板上の補償フィルム
１０    基板（ラビングポリイミド膜を有するガラス基板）
１１    補償フィルム３
１２    上偏光板の透過軸
１３    上電極基板のラビング方向
１４    下電極基板のラビング方向
１５    下偏光板の透過軸
１６    基板のラビング方向
１７    基板のラビング方向
【図１１】  実施例３で得られた視野角特性。曲線の内側が、コントラストが３０以上かつ８階調のグレースケールの反転が全く起こらない領域を表す。
【図１２】  比較例１で用いた補償板を用いない液晶表示装置の斜視図（ａ）および各構成部材の軸配置（ａおよびｂ）
１    上偏光板
２    ＴＮ液晶セル
３    ラビングポリイミド膜を有する上ＩＴＯ電極基板
４    ラビングポリイミド膜を有する下ＩＴＯ電極基板
５    下偏光板
６    上偏光板の透過軸
７    上電極基板のラビング方向
８    下電極基板のラビング方向
９    下偏光板の透過軸
【図１３】  比較例１で得られた視野角特性。曲線の内側が、コントラストが３０以上かつ８階調のグレースケールの反転が全く起こらない領域を表す。
【図１４】  比較例２で用いた補償板を用いない旋光モードの液晶表示装置の斜視図（ａ）および各構成部材の軸配置（ａおよびｂ）。部材およびその番号は図１０と同じである。偏光板の軸線方位のみ図１０とは異なっている。
【図１５】  比較例１で得られた視野角特性。曲線の内側が、コントラストが３０以上かつ８階調のグレースケールの反転が全く起こらない領域を表す。
【図１６】  実施例４で用いた液晶表示装置の斜視図（ａ）および各構成部材の軸配置（ａおよびｂ）
１    上偏光板
２    ＴＮ液晶セル
３    ラビングポリイミド膜を有する上ＩＴＯ電極基板
４    ラビングポリイミド膜を有する下ＩＴＯ電極基板
５    下偏光板
６    透明基板上の補償フィルム（補償素子）
７    基板（粘着層を有する等方性ポリカーボネートフィルム）
８    補償フィルム４
９    透明基板上の補償フィルム（補償素子）
１０    基板（粘着層を有する等方性ポリカーボネートフィルム）
１１    補償フィルム４
１２    上偏光板の透過軸
１３    上電極基板のラビング方向
１４    下電極基板のラビング方向
１５    下偏光板の透過軸
１６    剥離前のポリエチレンテレフタレートフィルムのラビング方向に対応する方向
１７    剥離前のポリエチレンテレフタレートフィルムのラビング方向に対応する方向
【図１７】  実施例４で得られた視野角特性。曲線の内側が、コントラストが３０以上かつ８階調のグレースケールの反転が全く起こらない領域を表す。
【図１８】  実施例５で用いた液晶表示装置の斜視図（ａ）および各構成部材の軸配置（ａおよびｂ）。部材およびその番号は図１６と同じである。
【図１９】  実施例５で得られた視野角特性。曲線の内側が、コントラストが３０以上かつ８階調のグレースケールの反転が全く起こらない領域を表す。
【図２０】  実施例１０で用いた液晶表示装置の斜視図（ａ）および各構成部材の軸配置（ａおよびｂ）。
１    上偏光板
２    ＴＮ液晶セル
３    ラビングポリイミド膜を有する上ＩＴＯ電極基板
４    ラビングポリイミド膜を有する下ＩＴＯ電極基板
５    下偏光板
６    トリアセチルセルロースフィルム上の補償フィルム（補償素子）
７    補償フィルム８
８    接着剤層を有するトリアセチルセルロースフィルム
９    トリアセチルセルロースフィルム上の補償フィルム（補償素子）
１０    補償フィルム８
１１    接着剤層を有するトリアセチルセルロースフィルム
１２    上偏光板の透過軸
１３    上電極基板のラビング方向
１４    下電極基板のラビング方向
１５    下偏光板の透過軸
１６    剥離したポリエチレンテレフタレートフィルムのラビング方向に対応する方向
１７    剥離したポリエチレンテレフタレートフィルムのラビング方向に対応する方向
【図２１】  実施例１０で得られた等コントラスト曲線（コントラスト５０）
【図１】
0003717232.tif 000241
【図２】
0003717232.tif 000242
【図３】
0003717232.tif 000243
【図４】
0003717232.tif 000244
【図５】
0003717232.tif 000245
【図６】
0003717232.tif 000246
【図７】
0003717232.tif 000247
【図８】
0003717232.tif 000248
【図９】
0003717232.tif 000249
【図１０】
0003717232.tif 000250
【図１１】
0003717232.tif 000251
【図１２】
0003717232.tif 000252
【図１３】
0003717232.tif 000253
【図１４】
0003717232.tif 000254
【図１５】
0003717232.tif 000255
【図１６】
0003717232.tif 000256
【図１７】
0003717232.tif 000257
【図１８】
0003717232.tif 000258
【図１９】
0003717232.tif 000259
【図２０】
0003717232.tif 000260
【図２１】
0003717232.tif 000261